(57)【要約】【課題】本発明は所望の電圧保持率の発現とその長期安定性とが達成される液晶表示素子を提供するために有用な液晶配向剤を開発することを目的とする。【解決手段】ポリアミック酸とその誘導体とからなる群から選ばれる少なくとも１つのポリマーを含有する組成物であって、このポリマーが式（Ｎ）で表されるジアミンの少なくとも１つまたはこの式（Ｎ）で表されるジアミンの少なくとも１つと式（Ｎ）で表されないジアミンであるその他のジアミンの少なくとも１つとの混合物をテトラカルボン酸二無水物と反応させて得られるポリアミック酸またはその誘導体である液晶配向剤。Ａ１は独立して炭素数１〜１０のアルキル、炭素数１〜１０のアルコキシ、ヒドロキシ、トリフルオロメチル、フッ素、塩素または臭素であり、ｍは０〜３の整数であり、そしてＡ２は独立して−Ｏ−、−ＮＨ−、−Ｎ（ＣＨ３）−または−Ｓ−である。2010106091.tif 000250【選択図】なし【特許請求の範囲】
【請求項１】
ポリアミック酸とその誘導体とからなる群から選ばれる少なくとも１つのポリマーを含有する組成物であって、このポリマーが式（Ｎ）で表されるジアミンの少なくとも１つまたはこの式（Ｎ）で表されるジアミンの少なくとも１つと式（Ｎ）で表されないジアミンであるその他のジアミンの少なくとも１つとの混合物をテトラカルボン酸二無水物と反応させて得られるポリアミック酸またはその誘導体である液晶配向剤。
2010106091.tif 000189
（ここに、Ａ１は独立して炭素数１〜１０のアルキル、炭素数１〜１０のアルコキシ、ヒドロキシ、トリフルオロメチル、フッ素、塩素または臭素であり；ｍは独立して０〜３の整数であり；Ａ２は独立して−Ｏ−、−ＮＨ−、−Ｎ（ＣＨ３）−、または−Ｓ−であり；そして、２つのアミノ基のベンゼン環への結合位置はＡ１およびＡ２の結合位置を除く任意の位置である。）
【請求項２】
式（Ｎ）における２つのアミノ基の結合位置が共にＡ２に対してパラ位である、請求項１に記載の液晶配向剤。
【請求項３】
ジアミンが式（Ｎ−１）〜式（Ｎ−５）、式（Ｎ−７）、式（Ｎ−８）、式（Ｎ−１３）、式（Ｎ−１５）および式（Ｎ−１６）で表される化合物群から選ばれる少なくとも１つのジアミンまたはこの（これらの）ジアミンとその他のジアミンとの混合物である、請求項１に記載の液晶配向剤。
2010106091.tif 000190
（これらの式において、Ｍｅはメチルを意味する。）
【請求項４】
ジアミンが式（Ｎ−１）および式（Ｎ−３）で表されるジアミンの少なくとも１つまたはこの（これらの）ジアミンとその他のジアミンとの混合物である、請求項３に記載の液晶配向剤。
【請求項５】
ジアミンが式（Ｎ）で表されるジアミンの少なくとも１つとその他のジアミンとの混合物であり、その他のジアミンが式（VIII）および式（Ｘ）〜式（XIII）で表されるジアミン群から選ばれる側鎖基を有するジアミンの少なくとも１つである、請求項１に記載の液晶配向剤。
2010106091.tif 000191
（ここに、Ａ３は単結合、−Ｏ−、−ＣＯ−、−ＣＯＯ−、−ＯＣＯ−、−ＣＯＮＨ−、−ＣＨ２Ｏ−、−ＣＦ２Ｏ−、または炭素数１〜６のアルキレンであって、このアルキレンにおける任意の−ＣＨ２−は−Ｏ−、−ＣＨ＝ＣＨ−または−Ｃ≡Ｃ−で置き換えられてもよく；Ｒ１はステロイド骨格を有する基、炭素数３〜３０のアルキル、炭素数１〜３０のアルキルもしくは炭素数１〜３０のアルコキシを置換基として有するフェニル、または式（IX）で表される基であって、この炭素数３〜３０のアルキルにおける任意の−ＣＨ２−は−Ｏ−、−ＣＨ＝ＣＨ−または−Ｃ≡Ｃ−で置き換えられてもよい。）
2010106091.tif 000192
（ここに、Ａ４およびＡ５は独立して単結合、−Ｏ−、−ＣＯＯ−、−ＯＣＯ−、−ＣＯＮＨ−、炭素数１〜４のアルキレン、炭素数１〜３のオキシアルキレン、または炭素数１〜３のアルキレンオキシであり；環Ｂおよび環Ｃは独立して１，４−フェニレンまたは１，４−シクロヘキシレンであり；Ｒ２およびＲ３は独立してフッ素またはメチルであって、ｆおよびｇは独立して０、１または２であり；ｃ、ｄおよびｅは独立して０〜３の整数であって、これらの合計は１以上であり；Ｒ４は炭素数１〜３０のアルキル、炭素数１〜３０のアルコキシ、または炭素数２〜３０のアルコキシアルキルであり、これらのアルキル、アルコキシおよびアルコキシアルキルにおいて、任意の水素はフッ素で置き換えられてもよく、そして任意の−ＣＨ２−はジフルオロメチレンで置き換えられてもよい。）
2010106091.tif 000193
2010106091.tif 000194
（式（Ｘ）および式（XI）において、Ｒ５は独立して水素またはメチルであり、Ｒ６は水素、炭素数１〜２０のアルキルまたは炭素数２〜２０のアルケニルであり、Ｒ７およびＲ８はそれぞれ独立して炭素数１〜２０のアルキルまたはフェニルであり、Ａ６は独立して単結合、−ＣＯ−または−ＣＨ２−である。）
2010106091.tif 000195
2010106091.tif 000196
（式（XII）および式（XIII）において、Ｒ９は炭素数１〜３０のアルキルであって、このアルキルの任意の−ＣＨ２−は、−Ｏ−、−ＣＨ＝ＣＨ−または−Ｃ≡Ｃ−で置き換えられてもよく；Ｒ１０は炭素数６〜２２のアルキルであり；Ｒ１１は炭素数１〜２２のアルキルであり；Ａ７は独立して−Ｏ−または炭素数１〜６のアルキレンであり；Ａ８は単結合または炭素数１〜３のアルキレンであり；環Ｔは１，４−フェニレンまたは１，４−シクロヘキシレンであり；ｈは０または１である。）
【請求項６】
ジアミンが式（Ｎ−１）〜式（Ｎ−５）、式（Ｎ−７）、式（Ｎ−８）、式（Ｎ−１３）、式（Ｎ−１５）および式（Ｎ−１６）で表される化合物群から選ばれる少なくとも１つのジアミンとその他のジアミンとの混合物であり、その他のジアミンが式（VIII−２）、式（VIII−４）〜式（VIII−６）、式（XII−２）、式（XII−４）および式（XII−６）で表されるジアミンから選ばれる側鎖基を有するジアミンの少なくとも１つである、請求項３に記載の液晶配向剤。
2010106091.tif 000197
2010106091.tif 000198
2010106091.tif 000199
2010106091.tif 000200
2010106091.tif 000201
（これらの式において、Ｒ２３、Ｒ２９およびＲ３０はそれぞれ炭素数１〜３０のアルキルまたは炭素数１〜３０のアルコキシである。）
【請求項７】
ジアミンが側鎖基を持たないジアミンをさらに含有する混合物であって、この側鎖基を持たないジアミンが式（Ｉ）〜式（VII）および式（XV）で表される化合物の群から選ばれる少なくとも１つである、請求項１〜６のいずれか１項に記載の液晶配向剤。
2010106091.tif 000202
（これらの式において、Ｘは炭素数２〜１２の直鎖アルキレンであり；Ｙは独立して単結合、−Ｏ−、−ＣＯ−、−ＮＨ−、−Ｎ（ＣＨ３）−、−ＣＯＮＨ−、−ＮＨＣＯ−、−Ｃ（ＣＨ３）２−、−Ｃ（ＣＦ３）２−、−Ｏ−（ＣＨ２）ｔ−Ｏ−、−Ｓ−、−Ｓ−Ｓ−、−ＳＯ２−、−Ｓ−（ＣＨ２）ｔ−Ｓ−または炭素数１〜１２の直鎖アルキレンであって、ｔは１〜１２の整数であり；Ｚ１およびＺ２は水素であるが、Ｙが−ＮＨ−、−Ｎ（ＣＨ３）−、−ＣＨ２−、−Ｃ（ＣＨ３）２−または−Ｃ（ＣＦ３）２−であるときには互いに結合して単結合を形成してもよく；環Ｄはフェニレンまたは１，４−ジアザシクロヘキシレンであり；Ｒ３３およびＲ３４はそれぞれ独立して炭素数１〜３のアルキルまたはフェニルであり；Ａ３は独立して炭素数１〜６のアルキレン、フェニレンまたはアルキル置換されたフェニレンであり；ｍは１〜１０の整数であり；シクロヘキサン環またはベンゼン環の任意の水素は、フッ素、メチル、−ＯＨ、−ＣＯＯＨ、−ＳＯ３Ｈ、−ＰＯ３Ｈ２、ベンジルまたはヒドロキシベンジルで置き換えられてもよい。）
【請求項８】
側鎖基を持たないジアミンが式（IV−１）、式（IV−２）、式（IV−１５）〜式（IV−１７）、式（Ｖ−１）〜式（Ｖ−１２）、式（Ｖ−３３）、式（Ｖ−３５）〜式（Ｖ−３７）、式（VI−７）、式（VII−２）および式（XV−１）で表されるジアミンの少なくとも１つである、請求項７に記載の液晶配向剤。
2010106091.tif 000203
2010106091.tif 000204
2010106091.tif 000205
2010106091.tif 000206
2010106091.tif 000207
2010106091.tif 000208
2010106091.tif 000209
2010106091.tif 000210
2010106091.tif 000211
【請求項９】
ポリマーが、式（Ｎ）で表されるジアミンの少なくとも１つと式（VIII）および式（Ｘ）〜式（XIII）で表されるジアミン群から選ばれる側鎖基を有するジアミンの少なくとも１つとの混合物または式（Ｎ）で表されるジアミンの少なくとも１つと式（VIII）および式（Ｘ）〜式（XIII）で表されるジアミン群から選ばれる側鎖基を有するジアミンの少なくとも１つと式（Ｉ）〜式（VII）および式（XV）で表されるジアミン群から選ばれる側鎖基を持たないジアミンの少なくとも１つとからなる混合物をテトラカルボン酸二無水物と反応させて得られるポリアミック酸またはその誘導体と、前記の側鎖基を持たないジアミンの少なくとも１つまたはこの側鎖基を持たないジアミンの少なくとも１つと式（Ｎ）で表されるジアミンの少なくとも１つとの混合物をテトラカルボン酸二無水物と反応させて得られるポリアミック酸またはその誘導体との混合物である、請求項１に記載の液晶配向剤。
2010106091.tif 000212
（ここに、Ａ３は単結合、−Ｏ−、−ＣＯ−、−ＣＯＯ−、−ＯＣＯ−、−ＣＯＮＨ−、−ＣＨ２Ｏ−、−ＣＦ２Ｏ−、または炭素数１〜６のアルキレンであって、このアルキレンにおける任意の−ＣＨ２−は−Ｏ−、−ＣＨ＝ＣＨ−または−Ｃ≡Ｃ−で置き換えられてもよく；Ｒ１はステロイド骨格を有する基、炭素数３〜３０のアルキル、炭素数１〜３０のアルキルもしくは炭素数１〜３０のアルコキシを置換基として有するフェニル、または式（IX）で表される基であって、この炭素数３〜３０のアルキルにおける任意の−ＣＨ２−は−Ｏ−、−ＣＨ＝ＣＨ−または−Ｃ≡Ｃ−で置き換えられてもよい。）
2010106091.tif 000213
（ここに、Ａ４およびＡ５は独立して単結合、−Ｏ−、−ＣＯＯ−、−ＯＣＯ−、−ＣＯＮＨ−、炭素数１〜４のアルキレン、炭素数１〜３のオキシアルキレン、または炭素数１〜３のアルキレンオキシであり；環Ｂおよび環Ｃは独立して１，４−フェニレンまたは１，４−シクロヘキシレンであり；Ｒ２およびＲ３は独立してフッ素またはメチルであって、ｆおよびｇは独立して０、１または２であり；ｃ、ｄおよびｅは独立して０〜３の整数であって、これらの合計は１以上であり；Ｒ４は炭素数１〜３０のアルキル、炭素数１〜３０のアルコキシ、または炭素数２〜３０のアルコキシアルキルであり、これらのアルキル、アルコキシおよびアルコキシアルキルにおいて、任意の水素はフッ素で置き換えられてもよく、そして任意の−ＣＨ２−はジフルオロメチレンで置き換えられてもよい。）
2010106091.tif 000214
2010106091.tif 000215
（式（Ｘ）および式（ＸＩ）において、Ｒ５は独立して水素またはメチルであり、Ｒ６は水素または炭素数１〜２０のアルキルもしくはアルケニルであり、Ｒ７およびＲ８はそれぞれ独立して炭素数１〜２０のアルキルまたはフェニルであり、Ａ６は独立して単結合、−ＣＯ−または−ＣＨ２−である。）
2010106091.tif 000216
2010106091.tif 000217
（式（XII）および式（XIII）において、Ｒ９は炭素数１〜３０のアルキルであって、このアルキルの任意の−ＣＨ２−は、−Ｏ−、−ＣＨ＝ＣＨ−または−Ｃ≡Ｃ−で置き換えられてもよく；Ｒ１０は炭素数６〜２２のアルキルであり；Ｒ１１は炭素数１〜２２のアルキルであり；Ａ７は独立して−Ｏ−または炭素数１〜６のアルキレンであり；Ａ８は単結合または炭素数１〜３のアルキレンであり；環Ｔは１，４−フェニレンまたは１，４−シクロヘキシレンであり；ｈは０または１である。）
2010106091.tif 000218
（式（Ｉ）〜式（VII）および式（XV）において、Ｘは炭素数２〜１２の直鎖アルキレンであり；Ｙは独立して単結合、−Ｏ−、−ＣＯ−、−ＮＨ−、−Ｎ（ＣＨ３）−、−ＣＯＮＨ−、−ＮＨＣＯ−、−Ｃ（ＣＨ３）２−、−Ｃ（ＣＦ３）２−、−Ｏ−（ＣＨ２）ｔ−Ｏ−、−Ｓ−、−Ｓ−Ｓ−、−ＳＯ２−、−Ｓ−（ＣＨ２）ｔ−Ｓ−または炭素数１〜１２の直鎖アルキレンであって、ｔは１〜１２の整数であり；Ｚ１およびＺ２は水素であるが、Ｙが−ＮＨ−、−Ｎ（ＣＨ３）−、−ＣＨ２−、−Ｃ（ＣＨ３）２−または−Ｃ（ＣＦ３）２−であるときには互いに結合して単結合を形成してもよく；環Ｄはフェニレンまたは１，４−ジアザシクロヘキシレンであり；Ｒ３３およびＲ３４はそれぞれ独立して炭素数１〜３のアルキルまたはフェニルであり；Ａ３は独立して炭素数１〜６のアルキレン、フェニレンまたはアルキル置換されたフェニレンであり；ｍは１〜１０の整数であり；シクロヘキサン環またはベンゼン環の任意の水素は、フッ素、メチル、−ＯＨ、−ＣＯＯＨ、−ＳＯ３Ｈ、−ＰＯ３Ｈ２、ベンジルまたはヒドロキシベンジルで置き換えられてもよい。）
【請求項１０】
ポリマーが、式（Ｎ）で表されるジアミンの少なくとも１つと式（Ｉ）〜式（VII）および式（XV）で表されるジアミン群から選ばれる側鎖基を持たないジアミンの少なくとも１つとの混合物をテトラカルボン酸二無水物と反応させて得られるポリアミック酸またはその誘導体と、式（VIII）および式（Ｘ）〜式（XIII）で表されるジアミン群から選ばれる側鎖基を有するジアミンの少なくとも１つまたはこの側鎖基を有するジアミンの少なくとも１つと前記の側鎖基を持たないジアミンの少なくとも１つとの混合物をテトラカルボン酸二無水物と反応させて得られるポリアミック酸またはその誘導体との混合物である、請求項１に記載の液晶配向剤。
2010106091.tif 000219
（ここに、Ａ３は単結合、−Ｏ−、−ＣＯ−、−ＣＯＯ−、−ＯＣＯ−、−ＣＯＮＨ−、−ＣＨ２Ｏ−、−ＣＦ２Ｏ−、または炭素数１〜６のアルキレンであって、このアルキレンにおける任意の−ＣＨ２−は−Ｏ−、−ＣＨ＝ＣＨ−または−Ｃ≡Ｃ−で置き換えられてもよく；Ｒ１はステロイド骨格を有する基、炭素数３〜３０のアルキル、炭素数１〜３０のアルキルもしくは炭素数１〜３０のアルコキシを置換基として有するフェニル、または式（IX）で表される基であって、この炭素数３〜３０のアルキルにおける任意の−ＣＨ２−は−Ｏ−、−ＣＨ＝ＣＨ−または−Ｃ≡Ｃ−で置き換えられてもよい。）
2010106091.tif 000220
（ここに、Ａ４およびＡ５は独立して単結合、−Ｏ−、−ＣＯＯ−、−ＯＣＯ−、−ＣＯＮＨ−、炭素数１〜４のアルキレン、炭素数１〜３のオキシアルキレン、または炭素数１〜３のアルキレンオキシであり；環Ｂおよび環Ｃは独立して１，４−フェニレンまたは１，４−シクロヘキシレンであり；Ｒ２およびＲ３は独立してフッ素またはメチルであって、ｆおよびｇは独立して０、１または２であり；ｃ、ｄおよびｅは独立して０〜３の整数であって、これらの合計は１以上であり；Ｒ４は炭素数１〜３０のアルキル、炭素数１〜３０のアルコキシ、または炭素数２〜３０のアルコキシアルキルであり、これらのアルキル、アルコキシおよびアルコキシアルキルにおいて、任意の水素はフッ素で置き換えられてもよく、そして任意の−ＣＨ２−はジフルオロメチレンで置き換えられてもよい。）
2010106091.tif 000221
2010106091.tif 000222
（式（Ｘ）および式（ＸＩ）において、Ｒ５は独立して水素またはメチルであり、Ｒ６は水素または炭素数１〜２０のアルキルもしくはアルケニルであり、Ｒ７およびＲ８はそれぞれ独立して炭素数１〜２０のアルキルまたはフェニルであり、Ａ６は独立して単結合、−ＣＯ−または−ＣＨ２−である。）
2010106091.tif 000223
2010106091.tif 000224
（式（XII）および式（XIII）において、Ｒ９は炭素数１〜３０のアルキルであって、このアルキルの任意の−ＣＨ２−は、−Ｏ−、−ＣＨ＝ＣＨ−または−Ｃ≡Ｃ−で置き換えられてもよく；Ｒ１０は炭素数６〜２２のアルキルであり；Ｒ１１は炭素数１〜２２のアルキルであり；Ａ７は独立して−Ｏ−または炭素数１〜６のアルキレンであり；Ａ８は単結合または炭素数１〜３のアルキレンであり；環Ｔは１，４−フェニレンまたは１，４−シクロヘキシレンであり；ｈは０または１である。）
2010106091.tif 000225
（式（Ｉ）〜式（VII）および式（XV）において、Ｘは炭素数２〜１２の直鎖アルキレンであり；Ｙは独立して単結合、−Ｏ−、−ＣＯ−、−ＮＨ−、−Ｎ（ＣＨ３）−、−ＣＯＮＨ−、−ＮＨＣＯ−、−Ｃ（ＣＨ３）２−、−Ｃ（ＣＦ３）２−、−Ｏ−（ＣＨ２）ｔ−Ｏ−、−Ｓ−、−Ｓ−Ｓ−、−ＳＯ２−、−Ｓ−（ＣＨ２）ｔ−Ｓ−または炭素数１〜１２の直鎖アルキレンであって、ｔは１〜１２の整数であり；Ｚ１およびＺ２は水素であるが、Ｙが−ＮＨ−、−Ｎ（ＣＨ３）−、−ＣＨ２−、−Ｃ（ＣＨ３）２−または−Ｃ（ＣＦ３）２−であるときには互いに結合して単結合を形成してもよく；環Ｄはフェニレンまたは１，４−ジアザシクロヘキシレンであり；Ｒ３３およびＲ３４はそれぞれ独立して炭素数１〜３のアルキルまたはフェニルであり；Ａ３は独立して炭素数１〜６のアルキレン、フェニレンまたはアルキル置換されたフェニレンであり；ｍは１〜１０の整数であり；シクロヘキサン環またはベンゼン環の任意の水素は、フッ素、メチル、−ＯＨ、−ＣＯＯＨ、−ＳＯ３Ｈ、−ＰＯ３Ｈ２、ベンジルまたはヒドロキシベンジルで置き換えられてもよい。）
【請求項１１】
式（Ｎ）で表されるジアミンが式（Ｎ−１）〜式（Ｎ−５）、式（Ｎ−７）、式（Ｎ−８）、式（Ｎ−１３）、式（Ｎ−１５）または式（Ｎ−１６）で表されるジアミンであり、側鎖基を有するジアミンが式（VIII−２）、式（VIII−４）〜式（VIII−６）、式（XII−２）、式（XII−４）または式（XII−６）で表されるジアミンであり、そして側鎖基を持たないジアミンが式（IV−１）、式（IV−２）、式（IV−１５）〜式（IV−１７）、式（Ｖ−１）〜式（Ｖ−１２）、式（Ｖ−３３）、式（Ｖ−３５）〜式（Ｖ−３７）、式（VI−７）、式（VII−２）または式（XV−１）で表されるジアミンである、請求項９または１０に記載の液晶配向剤。
2010106091.tif 000226
（これらの式において、Ｍｅはメチルを意味する。）
2010106091.tif 000227
2010106091.tif 000228
2010106091.tif 000229
2010106091.tif 000230
2010106091.tif 000231
（これらの式において、Ｒ２３、Ｒ２９およびＲ３０はそれぞれ炭素数１〜３０のアルキルまたは炭素数１〜３０のアルコキシである。）
2010106091.tif 000232
2010106091.tif 000233
2010106091.tif 000234
2010106091.tif 000235
2010106091.tif 000236
2010106091.tif 000237
2010106091.tif 000238
2010106091.tif 000239
2010106091.tif 000240
【請求項１２】
テトラカルボン酸二無水物が芳香族テトラカルボン酸二無水物または芳香族テトラカルボン酸二無水物と芳香族以外のテトラカルボン酸二無水物との混合物である、請求項１〜１１のいずれか１項に記載の液晶配向剤。
【請求項１３】
芳香族テトラカルボン酸二無水物が式（１）、式（２）、式（５）〜式（７）、式（１１）および式（１４）で表される化合物群から選ばれる少なくとも１つである、請求項１２に記載の液晶配向剤。
2010106091.tif 000241
2010106091.tif 000242
2010106091.tif 000243
【請求項１４】
芳香族テトラカルボン酸二無水物が式（１）で表される化合物である、請求項１３に記載の液晶配向剤。
【請求項１５】
芳香族以外のテトラカルボン酸二無水物が脂環式テトラカルボン酸二無水物および／または脂肪族テトラカルボン酸二無水物である、請求項１２に記載の液晶配向剤。
【請求項１６】
芳香族テトラカルボン酸二無水物が式（１）、式（２）、式（５）〜式（７）、式（１１）および式（１４）で表される化合物群から選ばれる少なくとも１つであり、そして芳香族以外のテトラカルボン酸二無水物が式（１９）、式（２３）、式（２５）、式（３５）〜式（３９）、式（４４）および式（４９）で表される化合物群から選ばれる少なくとも１つである、請求項１２に記載の液晶配向剤。
2010106091.tif 000244
2010106091.tif 000245
2010106091.tif 000246
2010106091.tif 000247
2010106091.tif 000248
2010106091.tif 000249
【請求項１７】
芳香族テトラカルボン酸二無水物が式（１）で表される化合物であり、芳香族以外のテトラカルボン酸二無水物が式（１９）で表される化合物である、請求項１６に記載の液晶配向剤。
【請求項１８】
アルケニル置換ナジイミド化合物、ラジカル重合性不飽和二重結合を有する化合物、オキサジン化合物、オキサゾリン化合物、およびエポキシ化合物から選ばれる少なくとも１つの化合物をさらに含有する、請求項１〜１７のいずれか１項に記載の液晶配向剤。
【請求項１９】
請求項１〜１８のいずれか１項に記載の液晶配向剤の塗膜が加熱されて形成される液晶配向膜。
【請求項２０】
一対の基板と、液晶分子を含有し、前記一対の基板の間に形成される液晶層と、液晶層に電圧を印加する電極と、前記液晶分子を所定の方向に配向させる液晶配向膜とを有する液晶表示素子において、前記液晶配向膜が請求項１９に記載の液晶配向膜であることを特徴とする液晶表示素子。
【発明の詳細な説明】
【技術分野】
【０００１】
本発明は、主としてナフタレンを主鎖に含むジアミンをテトラカルボン酸二無水物と反応させて得られるポリアミック酸を含有する液晶配向剤に関する。
【背景技術】
【０００２】
液晶表示素子は、ノートパソコンやデスクトップパソコンのモニターをはじめ、ビデオカメラのビューファインダー、投写型のディスプレイ等の様々な液晶表示装置に使われており、最近ではテレビにも用いられている。さらに液晶表示素子は、光プリンターヘッド、光フーリエ変換素子、ライトバルブ等のオプトエレクトロニクス関連素子にも利用されている。
【０００３】
液晶表示素子には種々の素子が知られているが、液晶表示素子の技術の発展は、液晶表示素子の駆動方式や液晶表示素子の構造の改良のみならず、液晶表示素子に使用される構成部材の改良によって達成されている。液晶表示素子は、通常は、液晶層中の液晶組成物を特定の方向に配向させるための液晶配向膜を有する。液晶配向膜は、液晶表示素子の表示品位に係わる重要な要素の一つであり、液晶表示素子の高品質化に伴って液晶配向膜の役割が年々重要になってきている。
【０００４】
液晶配向膜は、液晶配向剤より調製される。現在、主として用いられている液晶配向剤は、ポリアミック酸または可溶性のポリイミドを有機溶剤に溶解させた溶液である。液晶配向膜は、このような溶液を基板に塗布した後、加熱等の手段により成膜することにより形成される。
【０００５】
液晶表示素子の表示品位を向上させるために液晶配向膜に要求される重要な特性として、電圧保持率が挙げられる。電圧保持率が低いと、フレーム期間中に液晶にかかる電圧が低下し、結果として輝度が低下して正常な諧調表示に支障をきたすことがある。また、例え初期の電圧保持率が高くても、高温加速試験後の電圧保持率（長期信頼性）が低下してしまう場合は好ましくない。
【０００６】
前記の問題を解決する試みとして、例えば液晶配向膜を形成させるための、物性の異なる２つ以上のポリアミック酸を組み合わせて含むポリアミック酸組成物が知られている（例えば特許文献１および２参照）。また、ナフタレンを有する芳香族ジアミンとテトラカルボン酸二無水物とを反応させて得られるポリアミック酸の合成法が知られている（例えば特許文献３参照）。しかしながら、近頃の液晶配向膜にはさらなる改良が求められていて、これを形成させる液晶配向剤には、得られる液晶配向膜について所望の電気特性を得るためにさらに検討する余地が残されている。
【０００７】
【特許文献１】特開平１１−１９３３４５号公報
【特許文献２】特開平１１−１９３３４７号公報
【特許文献３】ＵＳ５８８６１３１号公報
【発明の開示】
【発明が解決しようとする課題】
【０００８】
本発明は、所望の電圧保持率の発現とその長期安定性とが達成される液晶表示素子、この液晶表示素子において所望の電圧保持率の発現とその長期安定性とを達成させる液晶配向膜、およびそれを形成することができる液晶配向剤を提供する。
【課題を解決するための手段】
【０００９】
本発明者らは、ナフタレンを有する芳香族ジアミンを原料とするポリアミック酸またはその誘導体を含有する組成物を液晶配向剤とするとき、これを用いて形成された液晶配向膜を有する液晶表示素子において、所望の電圧保持率が発現され、さらにその良好な長期信頼性が付与されることを見出し、本発明を完成させた。
【００１０】
本発明の液晶配向剤は次の［１］項に示される。
［１］  ポリアミック酸とその誘導体とからなる群から選ばれる少なくとも１つのポリマーを含有する組成物であって、このポリマーが式（Ｎ）で表されるジアミンの少なくとも１つまたはこの式（Ｎ）で表されるジアミンの少なくとも１つと式（Ｎ）で表されないジアミンであるその他のジアミンの少なくとも１つとの混合物をテトラカルボン酸二無水物と反応させて得られるポリアミック酸またはその誘導体である液晶配向剤。
2010106091.tif 000002
（ここに、Ａ１は独立して炭素数１〜１０のアルキル、炭素数１〜１０のアルコキシ、ヒドロキシ、トリフルオロメチル、フッ素、塩素または臭素であり；ｍは独立して０〜３の整数であり；Ａ２は独立して−Ｏ−、−ＮＨ−、−Ｎ（ＣＨ３）−、または−Ｓ−であり；そして、２つのアミノ基のベンゼン環への結合位置はＡ１およびＡ２の結合位置を除く任意の位置である。）
【発明の効果】
【００１１】
本発明により、電圧保持率が高く、その経時的な変動に対する長期信頼性の良好な、種々の駆動方式に適用できる液晶表示素子を提供することができる。
【発明を実施するための最良の形態】
【００１２】
まず最初に、本発明で用いる用語について説明する。
「液晶配向剤」は液晶配向膜を形成させるために用いる組成物を意味する。式（Ｎ）で表されるジアミンをジアミン（Ｎ）と称することがある。他の式で表されるジアミンについても同様である。式（１）で表されるテトラカルボン酸二無水物をカルボン酸（１）と称することがある。他の式で表されるテトラカルボン酸二無水物についても同様である。その他のジアミンはジアミン（Ｎ）以外のジアミンを意味する。化学構造式を説明する際に用いる用語「任意の」は、位置だけでなく個数についても任意であることを意味する。そして、例えば、「任意のＡはＢ、ＣまたはＤで置き換えられてもよい」という表現は、任意のＡがＢで置き換えられる場合、任意のＡがＣで置き換えられる場合および任意のＡがＤで置き換えられる場合に加えて、複数のＡがＢ〜Ｄの少なくとも２つで置き換えられる場合をも含むことを意味する。但し、任意の−ＣＨ２−が−Ｏ−で置き換えられてもよい場合には、連続する複数の−ＣＨ２−が−Ｏ−で置き換えられることは含まれない。環を構成する原子と明確に結合していない置換基は、その結合位置を化学的に許容される範囲内で自由に決定できる置換基である。文字、例えばＡを六角形で囲った記号は環Ａを意味する。
【００１３】
本発明は、前記の［１］項と次に示す［２］〜［２０］項とで構成される。
［２］  式（Ｎ）における２つのアミノ基の結合位置が共にＡ２に対してパラ位である、［１］項に記載の液晶配向剤。
【００１４】
［３］  ジアミンが式（Ｎ−１）〜式（Ｎ−５）、式（Ｎ−７）、式（Ｎ−８）、式（Ｎ−１３）、式（Ｎ−１５）および式（Ｎ−１６）で表される化合物群から選ばれる少なくとも１つのジアミンまたはこの（これらの）ジアミンとその他のジアミンとの混合物である、［１］項に記載の液晶配向剤。
2010106091.tif 000003
（これらの式において、Ｍｅはメチルを意味する。）
【００１５】
［４］  ジアミンが、式（Ｎ−１）および式（Ｎ−３）で表されるジアミンの少なくとも１つまたはこの（これらの）ジアミンとその他のジアミンとの混合物である、［３］項に記載の液晶配向剤。
【００１６】
［５］  ジアミンが式（Ｎ）で表されるジアミンの少なくとも１つとその他のジアミンとの混合物であり、その他のジアミンが式（VIII）および式（Ｘ）〜式（XIII）で表されるジアミン群から選ばれる側鎖基を有するジアミンの少なくとも１つである、［１］項に記載の液晶配向剤。
2010106091.tif 000004
（ここに、Ａ３は単結合、−Ｏ−、−ＣＯ−、−ＣＯＯ−、−ＯＣＯ−、−ＣＯＮＨ−、−ＣＨ２Ｏ−、−ＣＦ２Ｏ−、または炭素数１〜６のアルキレンであって、このアルキレンにおける任意の−ＣＨ２−は−Ｏ−、−ＣＨ＝ＣＨ−または−Ｃ≡Ｃ−で置き換えられてもよく；Ｒ１はステロイド骨格を有する基、炭素数３〜３０のアルキル、炭素数１〜３０のアルキルもしくは炭素数１〜３０のアルコキシを置換基として有するフェニル、または式（IX）で表される基であって、この炭素数３〜３０のアルキルにおける任意の−ＣＨ２−は−Ｏ−、−ＣＨ＝ＣＨ−または−Ｃ≡Ｃ−で置き換えられてもよい。）
2010106091.tif 000005
（ここに、Ａ４およびＡ５は独立して単結合、−Ｏ−、−ＣＯＯ−、−ＯＣＯ−、−ＣＯＮＨ−、炭素数１〜４のアルキレン、炭素数１〜３のオキシアルキレン、または炭素数１〜３のアルキレンオキシであり；環Ｂおよび環Ｃは独立して１，４−フェニレンまたは１，４−シクロヘキシレンであり；Ｒ２およびＲ３は独立してフッ素またはメチルであって、ｆおよびｇは独立して０、１または２であり；ｃ、ｄおよびｅは独立して０〜３の整数であって、これらの合計は１以上であり；Ｒ４は炭素数１〜３０のアルキル、炭素数１〜３０のアルコキシ、または炭素数２〜３０のアルコキシアルキルであり、これらのアルキル、アルコキシおよびアルコキシアルキルにおいて、任意の水素はフッ素で置き換えられてもよく、そして任意の−ＣＨ２−はジフルオロメチレンで置き換えられてもよい。）
2010106091.tif 000006
2010106091.tif 000007
（式（Ｘ）および式（ＸＩ）において、Ｒ５は独立して水素またはメチルであり、Ｒ６は水素または炭素数１〜２０のアルキルもしくはアルケニルであり、Ｒ７およびＲ８はそれぞれ独立して炭素数１〜２０のアルキルまたはフェニルであり、Ａ６は独立して単結合、−ＣＯ−または−ＣＨ２−である。）
2010106091.tif 000008
2010106091.tif 000009
（式（XII）および式（XIII）において、Ｒ９は炭素数１〜３０のアルキルであって、このアルキルの任意の−ＣＨ２−は、−Ｏ−、−ＣＨ＝ＣＨ−または−Ｃ≡Ｃ−で置き換えられてもよく；Ｒ１０は炭素数６〜２２のアルキルであり；Ｒ１１は炭素数１〜２２のアルキルであり；Ａ７は独立して−Ｏ−または炭素数１〜６のアルキレンであり；Ａ８は単結合または炭素数１〜３のアルキレンであり；環Ｔは１，４−フェニレンまたは１，４−シクロヘキシレンであり；ｈは０または１である。）
【００１７】
［６］  ジアミンが式（Ｎ−１）〜式（Ｎ−５）、式（Ｎ−７）、式（Ｎ−８）、式（Ｎ−１３）、式（Ｎ−１５）および式（Ｎ−１６）で表される化合物群から選ばれる少なくとも１つのジアミンとその他のジアミンとの混合物であり、その他のジアミンが式（VIII−２）、式（VIII−４）〜式（VIII−６）、式（XII−２）、式（XII−４）および式（XII−６）で表されるジアミンから選ばれる側鎖基を有するジアミンの少なくとも１つである、［３］項に記載の液晶配向剤。
2010106091.tif 000010
2010106091.tif 000011
2010106091.tif 000012
2010106091.tif 000013
2010106091.tif 000014
（これらの式において、Ｒ２３、Ｒ２９およびＲ３０はそれぞれ炭素数１〜３０のアルキルまたは炭素数１〜３０のアルコキシである。）
【００１８】
［７］  ジアミンが側鎖基を持たないジアミンをさらに含有する混合物であって、この側鎖基を持たないジアミンが式（Ｉ）〜式（VII）および式（XV）で表される化合物の群から選ばれる少なくとも１つである、［１］〜［６］のいずれか１項に記載の液晶配向剤。
2010106091.tif 000015
（これらの式において、Ｘは炭素数２〜１２の直鎖アルキレンであり；Ｙは独立して単結合、−Ｏ−、−ＣＯ−、−ＮＨ−、−Ｎ（ＣＨ３）−、−ＣＯＮＨ−、−ＮＨＣＯ−、−Ｃ（ＣＨ３）２−、−Ｃ（ＣＦ３）２−、−Ｏ−（ＣＨ２）ｔ−Ｏ−、−Ｓ−、−Ｓ−Ｓ−、−ＳＯ２−、−Ｓ−（ＣＨ２）ｔ−Ｓ−または炭素数１〜１２の直鎖アルキレンであって、ｔは１〜１２の整数であり；Ｚ１およびＺ２は水素であるが、Ｙが−ＮＨ−、−Ｎ（ＣＨ３）−、−ＣＨ２−、−Ｃ（ＣＨ３）２−または−Ｃ（ＣＦ３）２−であるときには互いに結合して単結合を形成してもよく；環Ｄはフェニレンまたは１，４−ジアザシクロヘキシレンであり；Ｒ３３およびＲ３４はそれぞれ独立して炭素数１〜３のアルキルまたはフェニルであり；Ａ３は独立して炭素数１〜６のアルキレン、フェニレンまたはアルキル置換されたフェニレンであり；ｍは１〜１０の整数であり；シクロヘキサン環またはベンゼン環の任意の水素は、フッ素、メチル、−ＯＨ、−ＣＯＯＨ、−ＳＯ３Ｈ、−ＰＯ３Ｈ２、ベンジルまたはヒドロキシベンジルで置き換えられてもよい。）
【００１９】
［８］  側鎖基を持たないジアミンが式（IV−１）、式（IV−２）、式（IV−１５）〜式（IV−１７）、式（Ｖ−１）〜式（Ｖ−１２）、式（Ｖ−３３）、式（Ｖ−３５）〜式（Ｖ−３７）、式（VI−７）、式（VII−２）および式（XV−１）で表されるジアミンの少なくとも１つである、［７］項に記載の液晶配向剤。
2010106091.tif 000016
2010106091.tif 000017
2010106091.tif 000018
2010106091.tif 000019
2010106091.tif 000020
2010106091.tif 000021
2010106091.tif 000022
2010106091.tif 000023
2010106091.tif 000024
【００２０】
［９］  ポリマーが、式（Ｎ）で表されるジアミンの少なくとも１つと式（VIII）および式（Ｘ）〜式（XIII）で表されるジアミン群から選ばれる側鎖基を有するジアミンの少なくとも１つとの混合物または式（Ｎ）で表されるジアミンの少なくとも１つと式（VIII）および式（Ｘ）〜式（XIII）で表されるジアミン群から選ばれる側鎖基を有するジアミンの少なくとも１つと式（Ｉ）〜式（VII）および式（XV）で表されるジアミン群から選ばれる側鎖基を持たないジアミンの少なくとも１つとからなる混合物をテトラカルボン酸二無水物と反応させて得られるポリアミック酸またはその誘導体と、前記の側鎖基を持たないジアミンの少なくとも１つまたはこの側鎖基を持たないジアミンの少なくとも１つと式（Ｎ）で表されるジアミンの少なくとも１つとの混合物をテトラカルボン酸二無水物と反応させて得られるポリアミック酸またはその誘導体との混合物である、［１］項に記載の液晶配向剤。
2010106091.tif 000025
（ここに、Ａ３は単結合、−Ｏ−、−ＣＯ−、−ＣＯＯ−、−ＯＣＯ−、−ＣＯＮＨ−、−ＣＨ２Ｏ−、−ＣＦ２Ｏ−、または炭素数１〜６のアルキレンであって、このアルキレンにおける任意の−ＣＨ２−は−Ｏ−、−ＣＨ＝ＣＨ−または−Ｃ≡Ｃ−で置き換えられてもよく；Ｒ１はステロイド骨格を有する基、炭素数３〜３０のアルキル、炭素数１〜３０のアルキルもしくは炭素数１〜３０のアルコキシを置換基として有するフェニル、または式（IX）で表される基であって、この炭素数３〜３０のアルキルにおける任意の−ＣＨ２−は−Ｏ−、−ＣＨ＝ＣＨ−または−Ｃ≡Ｃ−で置き換えられてもよい。）
2010106091.tif 000026
（ここに、Ａ４およびＡ５は独立して単結合、−Ｏ−、−ＣＯＯ−、−ＯＣＯ−、−ＣＯＮＨ−、炭素数１〜４のアルキレン、炭素数１〜３のオキシアルキレン、または炭素数１〜３のアルキレンオキシであり；環Ｂおよび環Ｃは独立して１，４−フェニレンまたは１，４−シクロヘキシレンであり；Ｒ２およびＲ３は独立してフッ素またはメチルであって、ｆおよびｇは独立して０、１または２であり；ｃ、ｄおよびｅは独立して０〜３の整数であって、これらの合計は１以上であり；Ｒ４は炭素数１〜３０のアルキル、炭素数１〜３０のアルコキシ、または炭素数２〜３０のアルコキシアルキルであり、これらのアルキル、アルコキシおよびアルコキシアルキルにおいて、任意の水素はフッ素で置き換えられてもよく、そして任意の−ＣＨ２−はジフルオロメチレンで置き換えられてもよい。）
2010106091.tif 000027
2010106091.tif 000028
（式（Ｘ）および式（ＸＩ）において、Ｒ５は独立して水素またはメチルであり、Ｒ６は水素または炭素数１〜２０のアルキルもしくはアルケニルであり、Ｒ７およびＲ８はそれぞれ独立して炭素数１〜２０のアルキルまたはフェニルであり、Ａ６は独立して単結合、−ＣＯ−または−ＣＨ２−である。）
2010106091.tif 000029
2010106091.tif 000030
（式（XII）および式（XIII）において、Ｒ９は炭素数１〜３０のアルキルであって、このアルキルの任意の−ＣＨ２−は、−Ｏ−、−ＣＨ＝ＣＨ−または−Ｃ≡Ｃ−で置き換えられてもよく；Ｒ１０は炭素数６〜２２のアルキルであり；Ｒ１１は炭素数１〜２２のアルキルであり；Ａ７は独立して−Ｏ−または炭素数１〜６のアルキレンであり；Ａ８は単結合または炭素数１〜３のアルキレンであり；環Ｔは１，４−フェニレンまたは１，４−シクロヘキシレンであり；ｈは０または１である。）
2010106091.tif 000031
（これらの式において、Ｘは炭素数２〜１２の直鎖アルキレンであり；Ｙは独立して単結合、−Ｏ−、−ＣＯ−、−ＮＨ−、−Ｎ（ＣＨ３）−、−ＣＯＮＨ−、−ＮＨＣＯ−、−Ｃ（ＣＨ３）２−、−Ｃ（ＣＦ３）２−、−Ｏ−（ＣＨ２）ｔ−Ｏ−、−Ｓ−、−Ｓ−Ｓ−、−ＳＯ２−、−Ｓ−（ＣＨ２）ｔ−Ｓ−または炭素数１〜１２の直鎖アルキレンであって、ｔは１〜１２の整数であり；Ｚ１およびＺ２は水素であるが、Ｙが−ＮＨ−、−Ｎ（ＣＨ３）−、−ＣＨ２−、−Ｃ（ＣＨ３）２−または−Ｃ（ＣＦ３）２−であるときには互いに結合して単結合を形成してもよく；環Ｄはフェニレンまたは１，４−ジアザシクロヘキシレンであり；Ｒ３３およびＲ３４はそれぞれ独立して炭素数１〜３のアルキルまたはフェニルであり；Ａ３は独立して炭素数１〜６のアルキレン、フェニレンまたはアルキル置換されたフェニレンであり；ｍは１〜１０の整数であり；シクロヘキサン環またはベンゼン環の任意の水素は、フッ素、メチル、−ＯＨ、−ＣＯＯＨ、−ＳＯ３Ｈ、−ＰＯ３Ｈ２、ベンジルまたはヒドロキシベンジルで置き換えられてもよい。）
【００２１】
［１０］  ポリマーが、式（Ｎ）で表されるジアミンの少なくとも１つと式（Ｉ）〜式（VII）および式（XV）で表されるジアミン群から選ばれる側鎖基を持たないジアミンの少なくとも１つとの混合物をテトラカルボン酸二無水物と反応させて得られるポリアミック酸またはその誘導体と、式（VIII）および式（Ｘ）〜式（XIII）で表されるジアミン群から選ばれる側鎖基を有するジアミンの少なくとも１つまたはこの側鎖基を有するジアミンの少なくとも１つと前記の側鎖基を持たないジアミンの少なくとも１つとの混合物をテトラカルボン酸二無水物と反応させて得られるポリアミック酸またはその誘導体との混合物である、［１］項に記載の液晶配向剤。
2010106091.tif 000032
（ここに、Ａ３は単結合、−Ｏ−、−ＣＯ−、−ＣＯＯ−、−ＯＣＯ−、−ＣＯＮＨ−、−ＣＨ２Ｏ−、−ＣＦ２Ｏ−、または炭素数１〜６のアルキレンであって、このアルキレンにおける任意の−ＣＨ２−は−Ｏ−、−ＣＨ＝ＣＨ−または−Ｃ≡Ｃ−で置き換えられてもよく；Ｒ１はステロイド骨格を有する基、炭素数３〜３０のアルキル、炭素数１〜３０のアルキルもしくは炭素数１〜３０のアルコキシを置換基として有するフェニル、または式（IX）で表される基であって、この炭素数３〜３０のアルキルにおける任意の−ＣＨ２−は−Ｏ−、−ＣＨ＝ＣＨ−または−Ｃ≡Ｃ−で置き換えられてもよい。）
2010106091.tif 000033
（ここに、Ａ４およびＡ５は独立して単結合、−Ｏ−、−ＣＯＯ−、−ＯＣＯ−、−ＣＯＮＨ−、炭素数１〜４のアルキレン、炭素数１〜３のオキシアルキレン、または炭素数１〜３のアルキレンオキシであり；環Ｂおよび環Ｃは独立して１，４−フェニレンまたは１，４−シクロヘキシレンであり；Ｒ２およびＲ３は独立してフッ素またはメチルであって、ｆおよびｇは独立して０、１または２であり；ｃ、ｄおよびｅは独立して０〜３の整数であって、これらの合計は１以上であり；Ｒ４は炭素数１〜３０のアルキル、炭素数１〜３０のアルコキシ、または炭素数２〜３０のアルコキシアルキルであり、これらのアルキル、アルコキシおよびアルコキシアルキルにおいて、任意の水素はフッ素で置き換えられてもよく、そして任意の−ＣＨ２−はジフルオロメチレンで置き換えられてもよい。）
2010106091.tif 000034
2010106091.tif 000035
（式（Ｘ）および式（ＸＩ）において、Ｒ５は独立して水素またはメチルであり、Ｒ６は水素または炭素数１〜２０のアルキルもしくはアルケニルであり、Ｒ７およびＲ８はそれぞれ独立して炭素数１〜２０のアルキルまたはフェニルであり、Ａ６は独立して単結合、−ＣＯ−または−ＣＨ２−である。）
2010106091.tif 000036
2010106091.tif 000037
（式（XII）および式（XIII）において、Ｒ９は炭素数１〜３０のアルキルであって、このアルキルの任意の−ＣＨ２−は、−Ｏ−、−ＣＨ＝ＣＨ−または−Ｃ≡Ｃ−で置き換えられてもよく；Ｒ１０は炭素数６〜２２のアルキルであり；Ｒ１１は炭素数１〜２２のアルキルであり；Ａ７は独立して−Ｏ−または炭素数１〜６のアルキレンであり；Ａ８は単結合または炭素数１〜３のアルキレンであり；環Ｔは１，４−フェニレンまたは１，４−シクロヘキシレンであり；ｈは０または１である。）
2010106091.tif 000038
（これらの式において、Ｘは炭素数２〜１２の直鎖アルキレンであり；Ｙは独立して単結合、−Ｏ−、−ＣＯ−、−ＮＨ−、−Ｎ（ＣＨ３）−、−ＣＯＮＨ−、−ＮＨＣＯ−、−Ｃ（ＣＨ３）２−、−Ｃ（ＣＦ３）２−、−Ｏ−（ＣＨ２）ｔ−Ｏ−、−Ｓ−、−Ｓ−Ｓ−、−ＳＯ２−、−Ｓ−（ＣＨ２）ｔ−Ｓ−または炭素数１〜１２の直鎖アルキレンであって、ｔは１〜１２の整数であり；Ｚ１およびＺ２は水素であるが、Ｙが−ＮＨ−、−Ｎ（ＣＨ３）−、−ＣＨ２−、−Ｃ（ＣＨ３）２−または−Ｃ（ＣＦ３）２−であるときには互いに結合して単結合を形成してもよく；環Ｄはフェニレンまたは１，４−ジアザシクロヘキシレンであり；Ｒ３３およびＲ３４はそれぞれ独立して炭素数１〜３のアルキルまたはフェニルであり；Ａ３は独立して炭素数１〜６のアルキレン、フェニレンまたはアルキル置換されたフェニレンであり；ｍは１〜１０の整数であり；シクロヘキサン環またはベンゼン環の任意の水素は、フッ素、メチル、−ＯＨ、−ＣＯＯＨ、−ＳＯ３Ｈ、−ＰＯ３Ｈ２、ベンジルまたはヒドロキシベンジルで置き換えられてもよい。）
【００２２】
［１１］  式（Ｎ）で表されるジアミンが式（Ｎ−１）〜式（Ｎ−５）、式（Ｎ−７）、式（Ｎ−８）、式（Ｎ−１３）、式（Ｎ−１５）または式（Ｎ−１６）で表されるジアミンであり、側鎖基を有するジアミンが式（VIII−２）、式（VIII−４）〜式（VIII−６）、式（XII−２）、式（XII−４）または式（XII−６）で表されるジアミンであり、そして側鎖基を持たないジアミンが式（IV−１）、式（IV−２）、式（IV−１５）〜式（IV−１７）、式（Ｖ−１）〜式（Ｖ−１２）、式（Ｖ−３３）、式（Ｖ−３５）〜式（Ｖ−３７）、式（VI−７）、式（VII−２）または式（XV−１）で表されるジアミンである、［９］項または［１０］項に記載の液晶配向剤。
2010106091.tif 000039
（これらの式において、Ｍｅはメチルを意味する。）
2010106091.tif 000040
2010106091.tif 000041
2010106091.tif 000042
2010106091.tif 000043
2010106091.tif 000044
（これらの式において、Ｒ２３、Ｒ２９およびＲ３０はそれぞれ炭素数１〜３０のアルキルまたは炭素数１〜３０のアルコキシである。）
2010106091.tif 000045
2010106091.tif 000046
2010106091.tif 000047
2010106091.tif 000048
2010106091.tif 000049
2010106091.tif 000050
2010106091.tif 000051
2010106091.tif 000052
2010106091.tif 000053
【００２３】
［１２］  テトラカルボン酸二無水物が芳香族テトラカルボン酸二無水物または芳香族テトラカルボン酸二無水物と芳香族以外のテトラカルボン酸二無水物との混合物である、［１］〜［１１］のいずれか１項に記載の液晶配向剤。
【００２４】
［１３］  芳香族テトラカルボン酸二無水物が式（１）、式（２）、式（５）〜式（７）、式（１１）および式（１４）で表される化合物群から選ばれる少なくとも１つである、［１２］項に記載の液晶配向剤。
2010106091.tif 000054
2010106091.tif 000055
2010106091.tif 000056
【００２５】
［１４］  芳香族テトラカルボン酸二無水物が式（１）で表される化合物である、［１３］項に記載の液晶配向剤。
【００２６】
［１５］  芳香族以外のテトラカルボン酸二無水物が脂環式テトラカルボン酸二無水物および／または脂肪族テトラカルボン酸二無水物である、［１２］項に記載の液晶配向剤。
【００２７】
［１６］  芳香族テトラカルボン酸二無水物が式（１）、式（２）、式（５）〜式（７）、式（１１）および式（１４）で表される化合物群から選ばれる少なくとも１つであり、そして芳香族以外のテトラカルボン酸二無水物が式（１９）、式（２３）、式（２５）、式（３５）〜式（３９）、式（４４）および式（４９）で表される化合物群から選ばれる少なくとも１つである、［１２］項に記載の液晶配向剤。
2010106091.tif 000057
2010106091.tif 000058
2010106091.tif 000059
2010106091.tif 000060
2010106091.tif 000061
2010106091.tif 000062
【００２８】
［１７］  芳香族テトラカルボン酸二無水物が式（１）で表される化合物であり、芳香族以外のテトラカルボン酸二無水物が式（１９）で表される化合物である、［１６］項に記載の液晶配向剤。
【００２９】
［１８］  アルケニル置換ナジイミド化合物、ラジカル重合性不飽和二重結合を有する化合物、オキサジン化合物、オキサゾリン化合物、およびエポキシ化合物から選ばれる少なくとも１つの化合物をさらに含有する、［１］〜［１７］のいずれか１項に記載の液晶配向剤。
【００３０】
［１９］  ［１］〜［１８］のいずれか１項に記載の液晶配向剤の塗膜が加熱されて形成される液晶配向膜。
【００３１】
［２０］  一対の基板と、液晶分子を含有し、前記一対の基板の間に形成される液晶層と、液晶層に電圧を印加する電極と、前記液晶分子を所定の方向に配向させる液晶配向膜とを有する液晶表示素子において、前記液晶配向膜が［１９］項に記載の液晶配向膜であることを特徴とする液晶表示素子。
【００３２】
本発明の液晶配向剤は、テトラカルボン酸二無水物とジアミンとの反応生成物であるポリアミック酸またはその誘導体を含有する。このポリアミック酸の誘導体の例は、可溶性ポリイミド、ポリアミック酸エステル、ポリアミック酸アミド等である。より具体的には、１）ポリアミック酸が完全に脱水閉環したポリイミド、２）部分的に脱水閉環反応した部分ポリイミド、３）ポリアミック酸のカルボキシルがエステルに変換されたポリアミック酸エステル、４）テトラカルボン酸二無水物と有機ジカルボン酸の混合物を反応させて得られるポリアミック酸−ポリアミド共重合体、さらに５）このポリアミック酸−ポリアミド共重合体の一部もしくは全部を脱水閉環させたポリアミドイミドが挙げられる。そして、ポリアミック酸の誘導体の好ましい例はポリイミドである。本発明の液晶配向剤は、ポリアミック酸とこのようなポリアミック酸の誘導体とからなる群から選ばれる少なくとも１つのポリマーを含有する組成物である。
【００３３】
本発明では式（Ｎ）で表されるジアミンの少なくとも１つを用いる。
2010106091.tif 000063
【００３４】
式（Ｎ）において、Ａ１は独立して炭素数１〜１０のアルキル、炭素数１〜１０のアルコキシ、ヒドロキシ、トリフルオロメチル、フッ素、塩素または臭素である。Ａ１の好ましい例は炭素数１〜３のアルキル、炭素数１〜３のアルコキシ、ヒドロキシおよびトリフルオロメチルである。Ａ１のより好ましい例はメチル、メトキシ、ヒドロキシおよびトリフルオロメチルである。ｍは独立して０〜３の整数であり、好ましくは共に０または１である。Ａ２は独立して−Ｏ−、−ＮＨ−、−Ｎ（ＣＨ３）−、または−Ｓ−である。２つのＡ２は同じ結合基であることが好ましい。２つのアミノ基のベンゼン環への結合位置は、Ａ１およびＡ２の結合位置を除く任意の位置であり、共にＡ２に対してパラ位に結合していることが好ましい。
【００３５】
ジアミン（Ｎ）の好ましい例を次に示す。
2010106091.tif 000064
（これらの式におけるＭｅはメチルを意味する。）
【００３６】
前記のジアミンのうち、ジアミン（Ｎ−１）〜ジアミン（Ｎ−５）、ジアミン（Ｎ−７）、ジアミン（Ｎ−８）、ジアミン（Ｎ−１３）、ジアミン（Ｎ−１５）、およびジアミン（Ｎ−１６）が好ましく、ジアミン（Ｎ−１）およびジアミン（Ｎ−３）がより好ましい。
【００３７】
本発明の液晶配向剤におけるポリマーを製造するときには、ジアミン（Ｎ）のみを用いてもよいし、このジアミンとその他のジアミン、即ち式（Ｎ）で表されないジアミンとを混合して用いてもよい。ジアミン（Ｎ）の使用割合は、液晶表示素子において所望のイオン密度を発現させ、またその長期安定性を実現させる観点から、前記ポリマーを製造するときに用いるジアミンの総量に対して、５〜１００モル％であることが好ましく、５〜５０モル％であることがより好ましい。
【００３８】
ところで、その他のジアミンはその構造の違いによって２種類に分けることができる。即ち、２つのアミノ基を結ぶ骨格を主鎖として見たときに、主鎖から分岐する基、即ち側鎖基を有するジアミンと側鎖基を持たないジアミンである。側鎖基を有するジアミンをテトラカルボン酸二無水物と反応させることによって、ポリマーの主鎖に対して多数の側鎖基を有するポリアミック酸またはポリイミドが得られる。このようなポリマー主鎖に対して側鎖基を有するポリアミック酸またはポリイミドを使用するとき、このポリマーを含有する液晶配向剤から形成される液晶配向膜は、液晶表示素子におけるプレチルト角を大きくすることができる。即ち、この側鎖基はプレチルト角を大きくする効果を有する基である。このような効果を有する側鎖基は炭素数３以上の基である必要があり、具体的な例として炭素数３以上のアルキル、炭素数３以上のアルコキシ、炭素数３以上のアルコキシアルキル、およびステロイド骨格を有する基を挙げることができる。１つ以上の環を有する基であって、その末端の環が置換基として炭素数１以上のアルキル、炭素数１以上のアルコキシおよび炭素数２以上のアルコキシアルキルのいずれか１つを有する基も側鎖基としての効果を有する。本発明における側鎖基はこれらの基から選ばれる。以下の説明では、このような側鎖基を有するジアミンを側鎖型ジアミンと称することがある。そして、炭素数３以上の側鎖基を持たないジアミンを非側鎖型ジアミンと称することがある。
【００３９】
そして、側鎖型ジアミンと非側鎖型ジアミンを適宜使い分けることにより、上記の種々の表示素子のそれぞれに必要なプレチルト角に対応することができる。即ち、ＴＮ方式やＶＡ方式に代表される縦電界方式では比較的大きなプレチルト角が必要となるため、側鎖型ジアミンが主に用いられる。このとき、さらにプレチルト角をコントロールするためには非側鎖型ジアミンを併用すればよい。非側鎖型ジアミンと側鎖型ジアミンの配合比率は、目的とするプレチルト角の大きさに応じて決めればよい。もちろん、側鎖基を適当に選ぶことにより、側鎖型ジアミンのみを用いて対応することも可能である。横電界方式ではプレチルト角が小さく、高い液晶配向性が必要となるため、非側鎖型ジアミンの少なくとも１つを用いればよい。このように、本発明の液晶配向剤は、任意の種類の液晶表示素子に適用することができる。
【００４０】
側鎖基の具体例は次の通りである。
まず最初に、アルキル、アルキルオキシ、アルキルオキシアルキル、アルキルカルボニル、アルキルカルボニルオキシ、アルキルオキシカルボニル、アルキルアミノカルボニル、アルケニル、アルケニルオキシ、アルケニルカルボニル、アルケニルカルボニルオキシ、アルケニルオキシカルボニル、アルケニルアミノカルボニル、アルキニル、アルキニルオキシ、アルキニルカルボニル、アルキニルカルボニルオキシ、アルキニルオキシカルボニル、アルキニルアミノカルボニル等を挙げることができる。そして、これらの基におけるアルキル、アルケニルおよびアルキニルは、いずれも炭素数３以上の基である。但し、アルキルオキシアルキルにおいては、全体として炭素数３以上であればよい。なお、これらの基は直鎖状であっても分岐鎖状であってもよい。
【００４１】
次に、末端の環が置換基として炭素数１以上のアルキル、炭素数１以上のアルコキシまたは炭素数２以上のアルコキシアルキルを有することを条件に、フェニル、フェニルアルキル、フェニルアルキルオキシ、フェニルオキシ、フェニルカルボニル、フェニルカルボニルオキシ、フェニルオキシカルボニル、フェニルアミノカルボニル、フェニルシクロヘキシルオキシ、炭素数３以上のシクロアルキル、シクロヘキシルアルキル、シクロヘキシルオキシ、シクロヘキシルオキシカルボニル、シクロヘキシルフェニル、シクロヘキシルフェニルアルキル、シクロヘキシルフェニルオキシ、ビス（シクロヘキシル）オキシ、ビス（シクロヘキシル）アルキル、ビス（シクロヘキシル）フェニル、ビス（シクロヘキシル）フェニルアルキル、ビス（シクロヘキシル）オキシカルボニル、ビス（シクロヘキシル）フェニルオキシカルボニル、およびシクロヘキシルビス（フェニル）オキシカルボニル等の環構造の基を挙げることができる。
【００４２】
さらに、２個以上のベンゼン環を有する基、２個以上のシクロヘキサン環を有する基、またはベンゼン環およびシクロヘキサン環で構成される２環以上の基であって、結合基が独立して単結合、−Ｏ−、−ＣＯＯ−、−ＯＣＯ−、−ＣＯＮＨ−もしくは炭素数１〜３のアルキレンであり、末端の環が置換基として炭素数１以上のアルキル、炭素数１以上のフッ素置換アルキル、炭素数１以上のアルコキシ、または炭素数２以上のアルコキシアルキルを有する環集合基を挙げることができる。もちろん、ステロイド骨格を有する基も側鎖基として有効である。
【００４３】
側鎖型ジアミンの好ましい例は、式（VIII）および式（Ｘ）〜式（XIII）で表されるジアミンである。
2010106091.tif 000065
【００４４】
式（VIII）において、Ａ３は単結合、−Ｏ−、−ＣＯ−、−ＣＯＯ−、−ＯＣＯ−、−ＣＯＮＨ−、−ＣＨ２Ｏ−、−ＣＦ２Ｏ−、または炭素数１〜６のアルキレンであって、このアルキレンにおける任意の−ＣＨ２−は−Ｏ−、−ＣＨ＝ＣＨ−または−Ｃ≡Ｃ−で置き換えられてもよい。Ａ３の好ましい例は単結合、−Ｏ−、−ＣＯＯ−、−ＯＣＯ−、−ＣＨ２Ｏ−、および炭素数１〜３のアルキレンであり、特に好ましい例は単結合、−Ｏ−、−ＣＯＯ−、−ＯＣＯ−、−ＣＨ２Ｏ−、−ＣＨ２−および−ＣＨ２ＣＨ２−である。Ｒ１はステロイド骨格を有する基、炭素数３〜３０のアルキル、炭素数１〜３０のアルキルもしくは炭素数１〜３０のアルコキシを置換基として有するフェニル、または式（IX）で表される基であって、この炭素数３〜３０のアルキルにおける任意の−ＣＨ２−は−Ｏ−、−ＣＨ＝ＣＨ−または−Ｃ≡Ｃ−で置き換えられてもよい。Ｒ１の好ましい例は炭素数３〜３０のアルキル、炭素数１〜３０のアルキルもしくは炭素数１〜３０のアルコキシを置換基として有するフェニル、および式（IX）で表される基である。２つのアミノ基のベンゼン環との結合位置は、Ａ３の結合位置を１位とするとき、３位と５位または２位と５位であることが好ましい。
【００４５】
2010106091.tif 000066
【００４６】
式（IX）において、Ａ４およびＡ５は独立して単結合、−Ｏ−、−ＣＯＯ−、−ＯＣＯ−、−ＣＯＮＨ−、炭素数１〜４のアルキレン、炭素数１〜３のオキシアルキレン、または炭素数１〜３のアルキレンオキシであり、好ましくは単結合または炭素数１〜４のアルキレンである。環Ｂおよび環Ｃは独立して１，４−フェニレンまたは１，４−シクロヘキシレンである。Ｒ２およびＲ３は独立してフッ素またはメチルである。ｆおよびｇは独立して０、１または２であり、好ましくは０である。ｃ、ｄおよびｅは独立して０〜３の整数であって、これらの合計は１以上である。Ｒ４は炭素数１〜３０のアルキル、炭素数１〜３０のアルコキシ、または炭素数２〜３０のアルコキシアルキルであり、これらのアルキル、アルコキシおよびアルコキシアルキルにおいて、任意の水素はフッ素で置き換えられてもよく、そして任意の−ＣＨ２−はジフルオロメチレンで置き換えられてもよい。Ｒ４の好ましい例は炭素数１〜３０のアルキルおよび炭素数１〜３０のアルコキシである。
【００４７】
2010106091.tif 000067
2010106091.tif 000068
【００４８】
式（Ｘ）および式（XI）において、Ｒ５は独立して水素またはメチルである。Ｒ６は水素、炭素数１〜２０のアルキルまたは炭素数２〜２０のアルケニルである。Ｒ７およびＲ８はそれぞれ独立して炭素数１〜２０のアルキルまたはフェニルである。Ａ６は独立して単結合、−ＣＯ−または−ＣＨ２−である。式（Ｘ）において、２つの「ＮＨ２−Ｐｈ−Ａ６−Ｏ−」の一方はステロイド骨格の３位に結合し、もう一方は６位に結合していることが好ましい。また、２つのアミノ基のベンゼン環との結合位置は、いずれもＡ６の結合位置に対して、メタ位またはパラ位であることが好ましい。式（XI）において、２つの「ＮＨ２−（Ｒ６−）Ｐｈ−Ａ６−Ｏ−」のベンゼン環との結合位置は、いずれもステロイド骨格が結合している炭素に対してメタ位またはパラ位であることが好ましい。また、２つのアミノ基のベンゼン環との結合位置は、いずれもＡ６の結合位置に対して、メタ位またはパラ位であることが好ましい。
【００４９】
2010106091.tif 000069
2010106091.tif 000070
【００５０】
式（XII）および式（XIII）において、Ｒ９は炭素数１〜３０のアルキルであって、このアルキルの任意の−ＣＨ２−は、−Ｏ−、−ＣＨ＝ＣＨ−または−Ｃ≡Ｃ−で置き換えられてもよい。Ｒ１０は炭素数６〜２２のアルキルであり、Ｒ１１は炭素数１〜２２のアルキルである。Ａ７は独立して−Ｏ−または炭素数１〜６のアルキレンである。Ａ８は単結合または炭素数１〜３のアルキレンである。環Ｔは１，４−フェニレンまたは１，４−シクロヘキシレンである。ｈは０または１である。式（XII）において、２つのアミノ基のベンゼン環との結合位置は、いずれもＡ７の結合位置に対してメタ位またはパラ位であることが好ましい。式（XIII）において、２つのアミノ基のベンゼン環との結合位置は、いずれもＡ７の結合位置に対してメタ位またはパラ位であることが好ましい。
【００５１】
ジアミン（VIII）の具体例を次に示す。
2010106091.tif 000071
2010106091.tif 000072
2010106091.tif 000073
2010106091.tif 000074
2010106091.tif 000075
2010106091.tif 000076
【００５２】
式（VIII−１）〜式（VIII−１１）において、Ｒ２３は炭素数１〜３０のアルキルまたは炭素数１〜３０のアルコキシであり、好ましくは炭素数５〜２５のアルキルまたは炭素数５〜２５のアルコキシである。Ｒ２４は炭素数１〜３０のアルキルまたは炭素数１〜３０のアルコキシであり、好ましくは炭素数３〜２５のアルキルまたは炭素数３〜２５のアルコキシである。
【００５３】
2010106091.tif 000077
2010106091.tif 000078
【００５４】
式（VIII−１２）〜式（VIII−１７）において、Ｒ２５は炭素数４〜３０のアルキルであり、好ましくは炭素数６〜２５のアルキルである。Ｒ２６は炭素数６〜３０のアルキルであり、好ましくは炭素数８〜２５のアルキルである。
【００５５】
2010106091.tif 000079
2010106091.tif 000080
2010106091.tif 000081
2010106091.tif 000082
2010106091.tif 000083
2010106091.tif 000084
【００５６】
2010106091.tif 000085
2010106091.tif 000086
2010106091.tif 000087
2010106091.tif 000088
2010106091.tif 000089
【００５７】
式（VIII−１８）〜式（VIII−３７）において、Ｒ２７は炭素数１〜３０のアルキル、または炭素数１〜３０のアルコキシであり、好ましくは炭素数３〜２５のアルキルまたは炭素数３〜２５のアルコキシである。Ｒ２８は水素、フッ素、炭素数１〜３０のアルキル、炭素数１〜３０のアルコキシ、−ＣＮ、−ＯＣＨ２Ｆ、−ＯＣＨＦ２または−ＯＣＦ３であり、好ましくは炭素数３〜２５のアルキルまたは炭素数３〜２５のアルコキシである。
【００５８】
2010106091.tif 000090
2010106091.tif 000091
2010106091.tif 000092
【００５９】
上記のジアミン（VIII−１）〜ジアミン（VIII−４３）のうち、ジアミン（VIII−１）〜ジアミン（VIII−１１）が好ましく、ジアミン（VIII−２）およびジアミン（VIII−４）〜ジアミン（VIII−６）がより好ましい。
【００６０】
ジアミン（Ｘ）の具体例を次に示す。
2010106091.tif 000093
2010106091.tif 000094
【００６１】
ジアミン（XI）の具体例を次に示す。
2010106091.tif 000095
2010106091.tif 000096
2010106091.tif 000097
【００６２】
2010106091.tif 000098
2010106091.tif 000099
2010106091.tif 000100
【００６３】
2010106091.tif 000101
2010106091.tif 000102
【００６４】
ジアミン（XII）の具体例を次に示す。
2010106091.tif 000103
2010106091.tif 000104
2010106091.tif 000105
2010106091.tif 000106
【００６５】
2010106091.tif 000107
2010106091.tif 000108
2010106091.tif 000109
【００６６】
式（XII−１）〜式（XII−３）において、Ｒ２９は炭素数１〜３０のアルキルまたは炭素数１〜３０のアルコキシであり、好ましくは炭素数３〜３０のアルキルまたは炭素数３〜３０のアルコキシである。式（XII−４）〜式（XII−８）において、Ｒ３０は炭素数１〜３０のアルキルまたは炭素数１〜３０のアルコキシであり、好ましくは炭素数３〜３０のアルキルまたは炭素数３〜３０のアルコキシである。
【００６７】
ジアミン（XIII）の具体例を次に示す。
2010106091.tif 000110
2010106091.tif 000111
【００６８】
式（XIII−１）〜式（XIII−３）において、Ｒ３１は炭素数６〜２２のアルキルであり、好ましくは炭素数６〜２０のアルキルである。Ｒ３２は炭素数１〜２２のアルキルであり、好ましくは炭素数１〜１０のアルキルである。
【００６９】
上記の側鎖型ジアミンの具体例のうち、ジアミン（VIII−２）、ジアミン（VIII−４）〜ジアミン（VIII−６）、ジアミン（XII−２）、ジアミン（XII−４）およびジアミン（XII−６）が好ましい。
【００７０】
上記のような側鎖型ジアミンは、液晶表示素子において大きなプレチルト角を発現させることを目的とする場合には、本発明の液晶配向剤に用いるポリマーを製造するに際して、ジアミン総量における割合を１〜９０モル％とすることが好ましく、５〜７０モル％とすることがより好ましい。
【００７１】
前記のような側鎖基を持たないジアミン、即ち非側鎖型ジアミンの好ましい例として、式（Ｉ）〜式（VII）および式（XV）で表される化合物が挙げられる。
2010106091.tif 000112
【００７２】
これらの式において、Ｘは炭素数２〜１２の直鎖アルキレンである。Ｙは独立して単結合、−Ｏ−、−ＣＯ−、−ＮＨ−、−Ｎ（ＣＨ３）−、−ＣＯＮＨ−、−ＮＨＣＯ−、−Ｃ（ＣＨ３）２−、−Ｃ（ＣＦ３）２−、−Ｏ−（ＣＨ２）ｔ−Ｏ−、−Ｓ−、−Ｓ−Ｓ−、−ＳＯ２−、−Ｓ−（ＣＨ２）ｔ−Ｓ−または炭素数１〜１２の直鎖アルキレンであって、ｔは１〜１２の整数である。Ｚ１およびＺ２は水素であるが、Ｙが−ＮＨ−、−Ｎ（ＣＨ３）−、−ＣＨ２−、−Ｃ（ＣＨ３）２−または−Ｃ（ＣＦ３）２−であるときには互いに結合して単結合を形成してもよい。環Ｄはフェニレンまたは１，４−ジアザシクロヘキシレンである。Ｒ３３およびＲ３４はそれぞれ独立して炭素数１〜３のアルキルまたはフェニルである。Ａ３は独立して炭素数１〜６のアルキレン、フェニレンまたはアルキル置換されたフェニレンである。ｍは１〜１０の整数である。シクロヘキサン環またはベンゼン環の任意の水素は、フッ素、メチル、−ＯＨ、−ＣＯＯＨ、−ＳＯ３Ｈ、−ＰＯ３Ｈ２、ベンジルまたはヒドロキシベンジルで置き換えられてもよい。
【００７３】
ジアミン（Ｉ）の例を次に示す。
2010106091.tif 000113
【００７４】
ジアミン（II）の具体例を次に示す。
2010106091.tif 000114
【００７５】
ジアミン（III）の具体例を次に示す。
2010106091.tif 000115
【００７６】
ジアミン（IV）の具体例を次に示す。
2010106091.tif 000116
2010106091.tif 000117
2010106091.tif 000118
2010106091.tif 000119
2010106091.tif 000120
【００７７】
ジアミン（Ｖ）の具体例を次に示す。
2010106091.tif 000121
2010106091.tif 000122
2010106091.tif 000123
2010106091.tif 000124
2010106091.tif 000125
【００７８】
2010106091.tif 000126
2010106091.tif 000127
2010106091.tif 000128
2010106091.tif 000129
2010106091.tif 000130
2010106091.tif 000131
2010106091.tif 000132
【００７９】
2010106091.tif 000133
2010106091.tif 000134
2010106091.tif 000135
2010106091.tif 000136
2010106091.tif 000137
【００８０】
ジアミン（VI）の具体例を次に示す。
2010106091.tif 000138
2010106091.tif 000139
2010106091.tif 000140
2010106091.tif 000141
【００８１】
ジアミン（VII）の具体例を次に示す。
2010106091.tif 000142
2010106091.tif 000143
2010106091.tif 000144
2010106091.tif 000145
2010106091.tif 000146
2010106091.tif 000147
2010106091.tif 000148
2010106091.tif 000149
【００８２】
ジアミン（XV）の具体例を次に示す。
2010106091.tif 000150
【００８３】
上記の非側鎖型ジアミンのうち、ジアミン（IV−１）〜ジアミン（IV−５）、ジアミン（IV−１５）〜ジアミン（IV−１７）、ジアミン（Ｖ−１）〜ジアミン（Ｖ−１２）、ジアミン（Ｖ−２６）、ジアミン（Ｖ−２７）、ジアミン（Ｖ−３１）、ジアミン（Ｖ−３３）、ジアミン（Ｖ−３５）〜ジアミン（Ｖ−３７）、ジアミン（VI−１）、ジアミン（VI−２）、ジアミン（VI−６）、ジアミン（VII−１）〜ジアミン（VII−５）およびジアミン（XV−１）が好ましく、ジアミン（IV−１）、ジアミン（IV−２）、ジアミン（IV−１５）〜ジアミン（IV−１７）、ジアミン（Ｖ−１）〜ジアミン（Ｖ−１２）、ジアミン（Ｖ−３３）、ジアミン（Ｖ−３５）〜ジアミン（Ｖ−３７）、ジアミン（VI−７）、ジアミン（VII−２）およびジアミン（XV−１）がより好ましい。
【００８４】
このような非側鎖型ジアミンは、液晶表示素子においてイオン密度等の所望の電気特性を発現させる観点から、本発明の液晶配向剤におけるポリアミック酸の原料としてのジアミン総量においてモル比で１〜９８％含まれることが好ましく、１０〜９５％含まれることがより好ましい。
【００８５】
本発明で用いるジアミンには、前記のジアミン（Ｉ）〜ジアミン（VIII）、ジアミン（Ｘ）〜ジアミン（XIII）およびジアミン（XV）以外のジアミンを用いることができる。このようなジアミンとしては、例えば、フルオレン環を有するフルオレン系ジアミンおよびジアミン（VIII）〜ジアミン（XII）以外の側鎖型ジアミンが挙げられる。
【００８６】
ジアミン（VIII）〜ジアミン（XII）以外の側鎖型ジアミンの例はジアミン（１'）〜ジアミン（８'）である。
2010106091.tif 000151
2010106091.tif 000152
2010106091.tif 000153
これらの式において、Ｒ３５およびＲ３６はそれぞれ独立して炭素数３〜３０のアルキル基である。これらのジアミンは、本発明の液晶配向剤におけるポリアミック酸を製造する際に、本発明の効果が損なわれない程度の範囲で用いることができる。
【００８７】
ポリアミック酸を製造する際には、ジアミンにモノアミンを添加してもよい。モノアミンを添加することによって、ポリアミック酸を生成する際の重合反応のターミネーションを起こすことができ、それ以上の重合反応の進行を抑えることができる。即ち、得られる重合体（ポリアミック酸またはその誘導体）の分子量を容易に制御することができ、例えば本発明の効果が損われることなく液晶配向剤の塗布特性を改善することができる。モノアミンの添加割合は、目的とするポリアミック酸の分子量を考慮して適宜調整すればよい。本発明の効果が損なわれなければ、二種以上のモノアミンを添加してもよい。モノアミンの例はアニリン、４−ヒドロキシアニリン、シクロヘキシルアミン、ｎ−ブチルアミン、ｎ−ペンチルアミン、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミン、ｎ−トリデシルアミン、ｎ−テトラデシルアミン、ｎ−ペンタデシルアミン、ｎ−ヘキサデシルアミン、ｎ−ヘプタデシルアミン、ｎ−オクタデシルアミン、およびｎ−エイコシルアミンである。
【００８８】
実施例を除く以下の説明においては、特に断らない限り、ポリアミック酸およびその誘導体の総称として「ポリアミック酸」を用いる。
本発明では、ジアミンをテトラカルボン酸二無水物と反応させてポリアミック酸を得るに際して、前記のようにジアミン（Ｎ）とその他のジアミンとの混合物を用いることができる。このとき、その他のジアミンの好ましい例の１つは、ジアミン（VIII）およびジアミン（Ｘ）〜ジアミン（XIII）の群から選ばれる側鎖型ジアミンの少なくとも１つである。その他のジアミンのもう１つの好ましい例は、ジアミン（VIII）およびジアミン（Ｘ）〜ジアミン（XIII）の群から選ばれる側鎖型ジアミンの少なくとも１つとジアミン（Ｉ）〜ジアミン（VII）およびジアミン（XV）の群から選ばれる非側鎖型ジアミンの少なくとも１つとの混合物である。前記の［５］〜［８］項はジアミン（Ｎ）、側鎖型ジアミンおよび非側鎖型ジアミンの組み合わせの好ましい例である。
【００８９】
本発明では、上記のように混合ジアミンをテトラカルボン酸と反応させて得られたポリアミック酸をポリマー成分としてもよいし、原料の異なるポリアミック酸の混合物をポリマー成分としてもよい。ポリアミック酸の混合物の好ましい例の１つはジアミン（Ｎ）の少なくとも１つとジアミン（VIII）およびジアミン（Ｘ）〜ジアミン（XIII）の群から選ばれる側鎖型ジアミンの少なくとも１つとの混合物またはこのジアミン混合物にジアミン（Ｉ）〜ジアミン（VII）およびジアミン（XV）の群から選ばれる非側鎖型ジアミンの少なくとも１つを更に加えた混合物をテトラカルボン酸二無水物と反応させて得られるポリアミック酸と、前記の非側鎖型ジアミンの少なくとも１つまたはこの非側鎖型ジアミンの少なくとも１つとジアミン（Ｎ）の少なくとも１つとの混合物をテトラカルボン酸二無水物と反応させて得られるポリアミック酸との混合物である。
【００９０】
ポリアミック酸の混合物の好ましい例のもう１つは、ジアミン（Ｎ）の少なくとも１つとジアミン（Ｉ）〜ジアミン（VII）およびジアミン（XV）の群から選ばれる非側鎖型ジアミンの少なくとも１つとの混合物をテトラカルボン酸二無水物と反応させて得られるポリアミック酸と、ジアミン（VIII）およびジアミン（Ｘ）〜ジアミン（XIII）の群から選ばれる側鎖型ジアミンの少なくとも１つまたはこの側鎖型ジアミンの少なくとも１つと前記の非側鎖型ジアミンの少なくとも１つとの混合物をテトラカルボン酸二無水物と反応させて得られるポリアミック酸との混合物である。前記の［９］〜［１１］項にはポリマー成分がポリアミック酸の混合物である好ましい例が記載されている。
【００９１】
本発明で用いられるテトラカルボン酸二無水物は、一種の化合物であってもよいし、二種以上の化合物であってもよい。テトラカルボン酸二無水物としては、芳香族テトラカルボン酸二無水物、脂環式テトラカルボン酸二無水物、および脂肪族テトラカルボン酸二無水物が挙げられる。
【００９２】
芳香族テトラカルボン酸二無水物の例を次に示す。
2010106091.tif 000154
2010106091.tif 000155
2010106091.tif 000156
2010106091.tif 000157
【００９３】
2010106091.tif 000158
2010106091.tif 000159
2010106091.tif 000160
【００９４】
上記の芳香族テトラカルボン酸二無水物のうち、カルボン酸（１）、カルボン酸（２）、カルボン酸（５）〜カルボン酸（７）、カルボン酸（１１）およびカルボン酸（１４）が好ましく、カルボン酸（１）が特に好ましい。
【００９５】
脂環式テトラカルボン酸二無水物の例を次に示す。
2010106091.tif 000161
2010106091.tif 000162
2010106091.tif 000163
2010106091.tif 000164
2010106091.tif 000165
【００９６】
2010106091.tif 000166
2010106091.tif 000167
2010106091.tif 000168
2010106091.tif 000169
【００９７】
2010106091.tif 000170
2010106091.tif 000171
2010106091.tif 000172
2010106091.tif 000173
2010106091.tif 000174
【００９８】
上記の脂環式テトラカルボン酸二無水物のうち、カルボン酸（１９）、カルボン酸（２５）、カルボン酸（３５）〜カルボン酸（３７）、カルボン酸（３９）、カルボン酸（４４）およびカルボン酸（４９）が好ましく、カルボン酸（１９）がより好ましい。
【００９９】
脂肪族テトラカルボン酸二無水物の例を次に示す。下記の例のうちカルボン酸（２３）が好ましい。
2010106091.tif 000175
2010106091.tif 000176
2010106091.tif 000177
【０１００】
本発明では、上記のカルボン酸（１）〜カルボン酸（６７）以外のテトラカルボン酸二無水物も用いることができる。その例として側鎖基を有するテトラカルボン酸二無水物が挙げられる。側鎖基を有するテトラカルボン酸二無水物を用いることによって、液晶表示素子におけるプレチルト角を大きくすることができる。側鎖基を有するテトラカルボン酸二無水物としては、例えばステロイド骨格を有するカルボン酸（６８）およびカルボン酸（６９）が挙げられる。
【０１０１】
2010106091.tif 000178
2010106091.tif 000179
【０１０２】
ポリアミック酸を製造する際には、テトラカルボン酸二無水物にジカルボン酸無水物を添加して用いてもよい。そうすることによって、ポリアミック酸を生成する際の重合反応のターミネーションを起こすことができ、それ以上の重合反応の進行を抑えることができる。即ち、得られる重合体（ポリアミック酸）の分子量を容易に制御することができ、例えば本発明の効果が損われることなく液晶配向剤の塗布特性を改善することができる。ジカルボン酸無水物の添加割合は、目的とするポリアミック酸の分子量を考慮して適宜調整すればよい。また、添加するジカルボン酸無水物の種類も、本発明の効果が損なわれなければ２種以上でもよい。ジカルボン酸無水物の例は、無水マレイン酸、無水フタル酸、無水イタコン酸、ｎ−デシルサクシニック酸無水物、ｎ−ドデシルサクシニック酸無水物、ｎ−テトラデシルサクシニック酸無水物、ｎ−ヘキサデシルサクシニック酸無水物およびシクロヘキサン酸無水物である。
【０１０３】
本発明では、ポリアミック酸を製造する際に、モノイソシアネート化合物をさらに添加してもよい。モノイソシアネート化合物を添加することによって、得られるポリアミック酸の末端が修飾され、分子量が調節される。この末端修飾型のポリアミック酸を用いることにより、例えば本発明の効果が損われることなく液晶配向剤の塗布特性を改善することができる。モノイソシアネート化合物の添加量は、ジアミンおよびテトラカルボン酸二無水物の総量に対して１〜１０モル％であることが、前記の観点から好ましい。モノイソシアネート化合物としては、例えばフェニルイソシアネートおよびナフチルイソシアネートが挙げられる。
【０１０４】
本発明で使用するポリアミック酸は、ポリイミドの膜の形成に用いられる公知のポリアミック酸と同様に製造することができる。テトラカルボン酸二無水物の総仕込み量は、ジアミンの総モル数とほぼ等モル（モル比０．９〜１．１程度）とすることが好ましい。
【０１０５】
ポリアミック酸の分子量は、ポリスチレン換算の重量平均分子量（Ｍｗ）で、１０，０００〜５００，０００であることが好ましく、２０，０００〜２００，０００であることがより好ましい。ポリアミック酸の分子量は、ゲルパーミエーションクロマトグラフィー（ＧＰＣ）法による測定値から求めることができる。
【０１０６】
ポリアミック酸は、多量の貧溶剤で沈殿させて得られる固形分をＩＲ、ＮＭＲで分析することによりその存在を確認することができる。ポリアミック酸をＫＯＨやＮａＯＨ等の強アルカリの水溶液によって分解し、その分解物の有機溶剤による抽出物をＧＣ、ＨＰＬＣもしくはＧＣ−ＭＳで分析することにより、使用されている原料を確認することができる。
【０１０７】
本発明の液晶配向剤は、前記ポリアミック酸以外の他の成分をさらに含有していてもよい。例えば、本発明の液晶配向剤は、液晶表示素子の電気特性を長期に安定させる観点から、アルケニル置換ナジイミド化合物をさらに含有していてもよい。このアルケニル置換ナジイミド化合物の好ましい例を次に示す。
【０１０８】
2010106091.tif 000180
2010106091.tif 000181
2010106091.tif 000182
【０１０９】
本発明の液晶配向剤は、例えば液晶表示素子の電気特性を長期に安定させる観点から、ラジカル重合性不飽和二重結合を有する化合物をさらに含有していてもよい。ラジカル重合性不飽和二重結合を有する化合物としては、（メタ）アクリル酸エステル、（メタ）アクリル酸アミド等の（メタ）アクリル酸誘導体、およびビスマレイミドが挙げられ、ラジカル重合性不飽和二重結合を２つ以上有する（メタ）アクリル酸誘導体がより好ましい。
【０１１０】
また例えば、本発明の液晶配向剤は、液晶表示素子における電気特性の長期安定性の観点から、オキサジン化合物をさらに含有していてもよい。オキサジン化合物としては、例えば式（ａ）〜式（ｆ）に示す化合物が挙げられる。
2010106091.tif 000183
2010106091.tif 000184
2010106091.tif 000185
【０１１１】
式（ａ）〜式（ｆ）において、Ｒ１およびＲ２は炭素数１〜３０の有機基であり；Ｒ３〜Ｒ６は水素または炭素数１〜６の炭化水素基であり；Ｘは単結合、−Ｏ−、−Ｓ−、−Ｓ−Ｓ−、−ＳＯ２−、−ＣＯ−、−ＣＯＮＨ−、−ＮＨＣＯ−、−Ｃ（ＣＨ３）２−、−Ｃ（ＣＦ３）２−、−（ＣＨ２）ｍ−、−Ｏ−（ＣＨ２）ｍ−Ｏ−、−Ｓ−（ＣＨ２）ｍ−Ｓ−であって、ｍは１〜６の整数であり；Ｙは独立して単結合、−Ｏ−、−Ｓ−、−ＣＯ−、−Ｃ（ＣＨ３）２−、−Ｃ（ＣＦ３）２−または炭素数１〜３のアルキレンである。
【０１１２】
本発明の液晶配向剤は、例えば液晶表示素子における電気特性の長期安定性の観点から、分子内にエポキシ環を１つまたは２つ以上有するエポキシ化合物をさらに含有してもよい。このエポキシ化合物はエポキシ環を有するモノマー、オリゴマーまたは重合体であってもよい。
【０１１３】
本発明の液晶配向剤は各種添加剤をさらに含有していてもよい。各種添加剤としては、例えばポリアミック酸およびその誘導体以外のポリマー、および低分子化合物が挙げられ、それぞれの目的に応じて選択して使用することができる。このポリマーとしては、有機溶剤に可溶性のポリマーが挙げられる。このようなポリマーを本発明の液晶配向剤に添加することは、形成される液晶配向膜の電気特性や配向性を制御する観点から好ましい。該ポリマーとしては、例えばポリアミド、ポリウレタン、ポリウレア、ポリエステル、ポリエポキサイド、ポリエステルポリオール、シリコーン変性ポリウレタン、およびシリコーン変性ポリエステルが挙げられる。
【０１１４】
前記低分子化合物としては、例えば１）塗布性の向上を望むときにはかかる目的に沿った界面活性剤、２）帯電防止の向上を必要とするときは帯電防止剤、３）基板との密着性や耐ラビング性の向上を望むときにはシランカップリング剤やチタン系のカップリング剤、また、４）低温でイミド化を進行させる場合はイミド化触媒が挙げられる。
【０１１５】
シランカップリング剤としては、例えばビニルトリメトキシシラン、ビニルトリエトキシシラン、Ｎ−（２−アミノエチル）−３−アミノプロピルメチルジメトキシシラン、Ｎ−（２−アミノエチル）−３−アミノプロピルメチルトリメトキシシラン、パラアミノフェニルトリメトキシシラン、パラアミノフェニルトリエトキシシラン、メタアミノフェニルトリメトキシシラン、メタアミノフェニルトリエトキシシラン、３−アミノプロピルトリメトキシシラン、３−アミノプロピルトリエトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン、Ｎ−（１，３−ジメチルブチリデン）−３−（トリエトキシシリル）−１−プロピルアミン、およびＮ，Ｎ’−ビス［３−（トリメトキシシリル）プロピル］エチレンジアミンが挙げられる。
【０１１６】
イミド化触媒としては、例えばトリメチルアミン、トリエチルアミン、トリプロピルアミン、トリブチルアミン等の脂肪族アミン類；Ｎ，Ｎ−ジメチルアニリン、Ｎ，Ｎ−ジエチルアニリン、メチル置換アニリン、ヒドロキシ置換アニリン等の芳香族アミン類；ピリジン、メチル置換ピリジン、ヒドロキシ置換ピリジン、キノリン、メチル置換キノリン、ヒドロキシ置換キノリン、イソキノリン、メチル置換イソキノリン、ヒドロキシ置換イソキノリン、イミダゾール、メチル置換イミダゾール、ヒドロキシ置換イミダゾール等の環式アミン類が挙げられる。前記イミド化触媒は、Ｎ，Ｎ−ジメチルアニリン、ｏ−ヒドロキシアニリン、，ｍ−ヒドロキシアニリン、，ｐ−ヒドロキシアニリン、ｏ−ヒドロキシピリジン，ｍ−ヒドロキシピリジン，ｐ−ヒドロキシピリジン、およびイソキノリンから選ばれる一種または二種以上であることが好ましい。
【０１１７】
本発明の液晶配向剤は、液晶配向剤の塗布性や前記ポリアミック酸の濃度の調整の観点から、溶剤をさらに含有していてもよい。この溶剤は、ポリマー成分を溶解する能力を持った溶剤であれば格別制限なく適用可能である。前記溶剤は、ポリアミック酸、可溶性ポリイミド等のポリマー成分の製造工程や用途面で通常使用されている溶剤を広く含み、使用目的に応じて、適宜選択できる。前記溶剤は一種でも二種以上の混合溶剤であってもよい。このような溶剤としては、前記ポリアミック酸の親溶剤や、塗布性改善を目的とした他の溶剤が挙げられる。
【０１１８】
ポリアミック酸に対し親溶剤である非プロトン性極性有機溶剤としては、Ｎ−メチル−２−ピロリドン、ジメチルイミダゾリジノン、Ｎ−メチルカプロラクタム、Ｎ−メチルプロピオンアミド、Ｎ，Ｎ−ジメチルアセトアミド、ジメチルスルホキシド、Ｎ，Ｎ−ジメチルホルムアミド、Ｎ，Ｎ−ジエチルホルムアミド、ジエチルアセトアミド、γ−ブチロラクトン等のラクトンが挙げられる。
【０１１９】
塗布性改善等を目的とした他の溶剤の例としては、乳酸アルキル、３−メチル−３−メトキシブタノール、テトラリン、イソホロン、エチレングリコールモノブチルエーテル等のエチレングリコールモノアルキルエーテル、ジエチレングリコールモノエチルエーテル等のジエチレングリコールモノアルキルエーテル、エチレングリコールモノアルキルまたはフェニルアセテート、トリエチレングリコールモノアルキルエーテル、プロピレングリコールモノメチルエーテル、プロピレングリコールモノブチルエーテル等のプロピレングリコールモノアルキルエーテル、マロン酸ジエチル等のマロン酸ジアルキル、ジプロピレングリコールモノメチルエーテル等のジプロピレングリコールモノアルキルエーテル、これらアセテート類等のエステル化合物が挙げられる。
【０１２０】
これらのうち特に好ましい溶剤は、Ｎ−メチル−２−ピロリドン、Ｎ，Ｎ−ジメチルアセトアミド、ジメチルイミダゾリジノン、γ−ブチロラクトン、エチレングリコールモノブチルエーテル、ジエチレングリコールモノエチルエーテル、プロピレングリコールモノブチルエーテル、プロピレングリコールモノメチルエーテル、およびジプロピレングリコールモノメチルエーテルである。
【０１２１】
本発明において液晶配向剤中の前記ポリアミック酸を含むポリマー成分の濃度は、特に限定されないが、０．１〜４０重量％が好ましい。該液晶配向剤を基板に塗布するときには、膜厚調整のため含有されているポリマー成分を予め溶剤により希釈する操作が必要とされることがある。このとき液晶配向剤に対して溶剤を容易に混合するのに適した粘度に液晶配向剤の粘度を調整する観点から、前記ポリマー成分の濃度は４０重量％以下であることが好ましい。
【０１２２】
また液晶配向剤中における前記ポリマー成分の濃度は、液晶配向剤の塗布方法に応じて調整される場合もある。液晶配向剤の塗布方法がスピンナー法や印刷法のときには、膜厚を良好に保つために、前記ポリマー成分の濃度を通常１０重量％以下とすることが多い。その他の塗布方法、例えばディッピング法やインクジェット法では更に濃度を低くすることもあり得る。一方、前記ポリマー成分の濃度が０．１重量％以上であると、得られる液晶配向膜の膜厚が最適となり易い。したがって前記ポリマー成分の濃度は、通常のスピンナー法や印刷法等では０．１重量％以上、好ましくは０．５〜１０重量％である。しかしながら、液晶配向剤の塗布方法によっては、更に低い濃度で使用してもよい。
【０１２３】
なお、液晶配向膜の作製に用いる場合において、本発明の液晶配向剤の粘度は、この液晶配向剤の膜を形成する手段や方法に応じて決めることができる。例えば、印刷機を用いて液晶配向剤の膜を形成する場合は、十分な膜厚を得る観点から５ｍＰａ・ｓ以上であることが好ましく、また印刷ムラを抑制する観点から１００ｍＰａ・ｓ以下であることが好ましく、より好ましくは１０〜８０ｍＰａ・ｓである。スピンコートによって液晶配向剤を塗布して液晶配向剤の膜を形成する場合は、同様の観点から、５〜２００ｍＰａ・ｓであることが好ましく、より好ましくは１０〜１００ｍＰａ・ｓである。液晶配向剤の粘度は、溶剤による希釈や攪拌を伴う養生によって小さくすることができる。
【０１２４】
本発明の液晶配向膜は、前述した本発明の液晶配向剤の塗膜が加熱されて形成される膜である。本発明の液晶配向膜は、液晶配向剤から液晶配向膜を作製する通常の方法によって得ることができ、例えば本発明の液晶配向膜は、本発明の液晶配向剤の塗膜を形成する工程と、これを加熱して焼成する工程とによって得ることができる。本発明の液晶配向膜については、必要に応じて、前記焼成工程で得られる膜をラビング処理してもよい。
【０１２５】
前記塗膜は、通常の液晶配向膜の作製と同様に、液晶表示素子における基板に本発明の液晶配向剤を塗布することによって形成することができる。前記基板には、ＩＴＯ（Ｉｎｄｉｕｍ  ＴｉｎＯｘｉｄｅ）電極等の電極やカラーフィルタ等が設けられていてもよいガラス製の基板が挙げられる。
【０１２６】
液晶配向剤を基板に塗布する方法としてはスピンナー法、印刷法、ディッピング法、滴下法、インクジェット法等が一般に知られている。これらの方法は本発明においても同様に適用可能である。
【０１２７】
前記塗膜の焼成は、前記ポリアミック酸が脱水・閉環反応を呈するのに必要な条件で行うことができる。前記塗膜の焼成は、オーブンまたは赤外炉の中で加熱処理する方法、ホットプレート上で加熱処理する方法等が一般に知られている。これらの方法も本発明において同様に適用可能である。一般に１５０〜３００℃程度の温度で１分間〜３時間行うことが好ましい。
【０１２８】
前記ラビング処理は、通常の液晶配向膜の配向処理のためのラビング処理と同様に行うことができ、本発明の液晶配向膜において十分なリタデーションが得られる条件であればよい。特に好ましい条件は、毛足押し込み量０．２〜０．８ｍｍ、ステージ移動速度５〜２５０ｍｍ／ｓｅｃ、ローラー回転速度５００〜２，０００ｒｐｍである。液晶配向膜の配向処理方法としては、ラビング法の他に、光配向法や転写法等が一般に知られている。本発明の効果が得られる範囲において、これらの他の配向処理方法を前記ラビング処理において併用してもよい。
【０１２９】
本発明の液晶配向膜は、前述した工程以外の他の工程をさらに含む方法によって好適に得られる。このような他の工程としては、前記塗膜を乾燥させる工程や、ラビング処理前後の膜を洗浄液で洗浄する工程等が挙げられる。
【０１３０】
乾燥工程は、前記焼成工程と同様に、オーブンまたは赤外炉の中で加熱処理する方法、ホットプレート上で加熱処理する方法等が一般に知られている。これらの方法も前記乾燥工程に同様に適用可能である。乾燥工程は溶剤の蒸発が可能な範囲内の温度で実施することが好ましく、前記焼成工程における温度に対して比較的低い温度で実施することがより好ましい。
【０１３１】
配向処理の前後における液晶配向膜の洗浄液による洗浄方法としては、ブラッシング、ジェットスプレー、蒸気洗浄または超音波洗浄等が挙げられる。これらの方法は単独で行ってもよいし、併用してもよい。洗浄液としては純水または、メチルアルコール、エチルアルコール、イソプロピルアルコール等の各種アルコール類、ベンゼン、トルエン、キシレン等の芳香族炭化水素類、塩化メチレン等のハロゲン系溶剤、アセトン、メチルエチルケトン等のケトン類を用いることができるが、これらに限定されるものではない。もちろん、これらの洗浄液は十分に精製された不純物の少ないものが用いられる。このような洗浄方法は、本発明の液晶配向膜の形成における前記洗浄工程にも適用することができる。
【０１３２】
本発明の液晶配向膜の膜厚は、特に限定されないが、１０〜３００ｎｍであることが好ましく、３０〜１５０ｎｍであることがより好ましい。本発明の液晶配向膜の膜厚は、段差計やエリプソメータ等の公知の膜厚測定装置によって測定することができる。
【０１３３】
本発明の液晶表示素子は、一対の基板と液晶分子を含有し、この一対の基板の間に形成される液晶層と、液晶層に電圧を印加する電極と、液晶分子を所定の方向に配向させる本発明の液晶配向膜とを有する。
【０１３４】
基板には本発明の液晶配向膜で前述したガラス製の基板を用いることができ、電極には本発明の液晶配向膜で前述したようにガラス製の基板に形成されるＩＴＯ電極を用いることができる。液晶層は液晶配向膜面を内側にした基板間に密封される液晶組成物によって形成される。
【０１３５】
使用する液晶組成物には、特に制限はなく、誘電率異方性が正または負の各種の液晶組成物を用いることができる。誘電率異方性が正の好ましい液晶組成物には、特許第３０８６２２８号公報、特許第２６３５４３５号公報、特表平５−５０１７３５号公報、特開平８−１５７８２６号公報、特開平８−２３１９６０号公報、特開平９−２４１６４４号公報（ＥＰ８８５２７２Ａ１明細書）、特開平９−３０２３４６号公報（ＥＰ８０６４６６Ａ１明細書）、特開平８−１９９１６８号公報（ＥＰ７２２９９８Ａ１明細書）、特開平９−２３５５５２号公報、特開平９−２５５９５６号公報、特開平９−２４１６４３号公報（ＥＰ８８５２７１Ａ１明細書）、特開平１０−２０４０１６号公報（ＥＰ８４４２２９Ａ１明細書）、特開平１０−２０４４３６号公報、特開平１０−２３１４８２号公報、特開２０００−０８７０４０公報、特開２００１−４８８２２公報等に開示されている液晶組成物が挙げられる。
【０１３６】
誘電率異方性が負の好ましい液晶組成物には、特開昭５７−１１４５３２号公報、特開平２−４７２５号公報、特開平４−２２４８８５号公報、特開平８−４０９５３号公報、特開平８−１０４８６９号公報、特開平１０−１６８０７６号公報、特開平１０−１６８４５３号公報、特開平１０−２３６９８９号公報、特開平１０−２３６９９０号公報、特開平１０−２３６９９２号公報、特開平１０−２３６９９３号公報、特開平１０−２３６９９４号公報、特開平１０−２３７０００号公報、特開平１０−２３７００４号公報、特開平１０−２３７０２４号公報、特開平１０−２３７０３５号公報、特開平１０−２３７０７５号公報、特開平１０−２３７０７６号公報、特開平１０−２３７４４８号公報（ＥＰ９６７２６１Ａ１明細書）、特開平１０−２８７８７４号公報、特開平１０−２８７８７５号公報、特開平１０−２９１９４５号公報、特開平１１−０２９５８１号公報、特開平１１−０８００４９号公報、特開２０００−２５６３０７公報、特開２００１−０１９９６５公報、特開２００１−０７２６２６公報、特開２００１−１９２６５７公報等に開示されている液晶組成物が挙げられる。
【０１３７】
前記誘電率異方性が正または負の液晶組成物に一種以上の光学活性化合物を添加して使用することも何ら差し支えない。
【０１３８】
本発明の液晶表示素子は、種々の電界方式用の液晶表示素子を形成することができる。このような電界方式用の液晶表示素子には、前記基板の表面に対して水平方向に前記電極が前記液晶層に電圧を印加する横電界方式用の液晶表示素子や、前記基板の表面に対して垂直方向に前記電極が前記液晶層に電圧を印加する縦電界方式用の液晶表示素子が挙げられる。
【０１３９】
横電界方式用の液晶表示素子は、比較的大きなプレチルト角を発現しなくてもよい。従って、横電界方式用の液晶表示素子には、非側鎖型ジアミンを用いて得られる非側鎖型ポリアミック酸を含有する液晶配向剤から形成される液晶配向膜が好適に用いられる。
【０１４０】
縦電界方式用の液晶表示素子は、比較的大きなプレチルト角の発現を要する。従って、縦電界方式用の液晶表示素子には、側鎖型ジアミンまたはこれを含むジアミン混合物を用いて得られる側鎖型ポリアミック酸を含有する液晶配向剤から形成される液晶配向膜が好適に用いられる。
【０１４１】
このように、本発明の液晶配向剤を原料として作製される液晶配向膜は、その原料であるポリマーを適宜選択することにより、種々の表示駆動方式の液晶表示素子に適用させることができる。
【０１４２】
本発明の液晶表示素子は、前述した構成要素以外の要素をさらに有していてもよい。このような他の構成要素として、本発明の液晶表示素子には、偏光板（偏光フィルム）、波長板、光散乱フィルム、駆動回路等の、液晶表示素子に通常使用される構成要素が実装されてもよい。
【実施例】
【０１４３】
以下、本発明を実施例により説明するが、本発明はこれらの実施例に限定されない。実施例において用いる化合物は次の通りである。
＜テトラカルボン酸二無水物＞
カルボン酸（１）：ピロメリット酸二無水物
カルボン酸（１９）：１，２，３，４−シクロブタンテトラカルボン酸二無水物
【０１４４】
＜ジアミン＞
ジアミン（VI−７）：１，４−ビス（４−アミノフェニル）−１，４−ジアザシクロヘキサン
ジアミン（Ｖ−１）：４，４’−ジアミノジフェニルメタン
ジアミン（Ｖ−７）：１，２−ビス（４−アミノフェニル）エタン
ジアミン（XII−４−１）：１，１−ビス［４−（４−アミノフェノキシ）フェニル−４−（トランス−４−ｎ−ペンチルシクロヘキシル）シクロヘキサン
ジアミン（XII−２−１）：１，１−ビス［４−（４−アミノフェニルメチル）フェニル］−４−ｎ−ヘプチルシクロヘキサン
ジアミン（Ｎ−１）：１，４−ビス（４−アミノフェノキシ）ナフタレン
ジアミン（Ｖ−３６）：Ｎ，Ｎ’−ビス（４−アミノフェニル）−Ｎ，Ｎ’−ジメチルエチレンジアミン
【０１４５】
＜溶剤＞
ＮＭＰ：Ｎ−メチル−２−ピロリドン 
ＢＣ：ブチルセロソルブ（エチレングリコールモノブチルエーテル）
【０１４６】
＜１．ポリアミック酸の合成＞
[合成例１]
温度計、攪拌機、原料投入仕込み口および窒素ガス導入口を備えた１００ｍＬの四つ口フラスコにジアミン（VI−７）を２．２４２ｇ、ジアミン（Ｎ−１）を１．０７２ｇ、ジアミン（XII−２−１）を０．５６９ｇ、および脱水ＮＭＰ８０．０ｇを入れ、乾燥窒素気流下攪拌溶解した。次いでカルボン酸（１）を０．６８３ｇとカルボン酸（１９）を１．４３４ｇを入れ、室温環境下で３０時間反応させた。反応中に反応温度が上昇する場合は、反応温度を約７０℃以下に抑えて反応させた。得られた溶液に、ＢＣ１４．０ｇを加えて、濃度が６重量％のポリアミック酸溶液を得た。このポリアミック酸をＰＡ１とする。ＰＡ１の重量平均分子量は４０，１００であった。
【０１４７】
ポリアミック酸の重量平均分子量は、得られたポリアミック酸をリン酸−ＤＭＦ混合溶液（リン酸／ＤＭＦ＝０．６／１００：重量比）でポリアミック酸濃度が約１重量％になるように希釈し、２６９５セパレーションモジュール・２４１４示差屈折計（Ｗａｔｅｒｓ製）を用いて、上記混合溶液を展開剤としてＧＰＣ法により測定し、ポリスチレン換算することにより求めた。なお、カラムはＨＳＰｇｅｌ  ＲＴ  ＭＢ−Ｍ（Ｗａｔｅｒｓ製）を使用し、カラム温度４０℃、流速０．３５ｍＬ／ｍｉｎの条件で測定した。
【０１４８】
［合成例２〜７］
表１に示したようにテトラカルボン酸二無水物およびジアミンを変更した以外は、合成例１に準拠してポリアミック酸溶液（ＰＡ２）〜（ＰＡ７）を調製した。合成例１を含めて、結果を表１にまとめた。
【０１４９】
＜表１＞
2010106091.tif 000186
【０１５０】
＜２．液晶表示素子の作製＞
［実施例１］
合成例１で合成した濃度６重量％のポリアミック酸溶液（ＰＡ１）を、ＮＭＰ／ＢＣ＝１／１（重量比）の混合溶剤を加えて全体を４重量％に希釈して液晶配向剤とした。得られた液晶配向剤を用いて、下記の通り液晶表示素子を作製した。
【０１５１】
＜液晶表示素子の作製方法＞
液晶配向剤を、二枚のＩＴＯ電極付きガラス基板にスピンナーにて塗布し、膜厚７０ｎｍの膜を形成した。塗膜後８０℃にて約５分間加熱乾燥した後、２１０℃にて２０分間加熱処理を行い、液晶配向膜を形成した。次いで、液晶配向膜が形成された基板の表面をラビング装置にてラビング処理して配向処理を行った。その後、液晶配向膜を超純水中で５分間超音波洗浄してからオーブン中１２０℃で３０分間乾燥した。
【０１５２】
一方のガラス基板に７μｍのギャップ材を散布し、液晶配向膜を形成した面を内側にしてラビング方向が逆平行になるように対向配置させた後、エポキシ硬化剤でシールし、ギャップ７μｍのアンチパラレルセルを作製した。該セルに、下記に示す液晶組成物を注入し、注入口を光硬化剤で封止した。次いで、１１０℃で３０分間加熱処理を行い、液晶表示素子を作製した。
【０１５３】
＜液晶組成物＞
2010106091.tif 000187
【０１５４】
［実施例２］
合成例２で合成した濃度６重量％のポリアミック酸溶液（ＰＡ２）を、ＮＭＰ／ＢＣ＝１／１（重量比）の混合溶剤を加えて全体を４重量％に希釈して液晶配向剤とした。得られた液晶配向剤を用いて、実施例１と同様に液晶表示素子を作製した。
【０１５５】
［実施例３］
合成例３で合成した濃度６重量％のポリアミック酸溶液（ＰＡ３）を、ＮＭＰ／ＢＣ＝１／１（重量比）の混合溶剤を加えて全体を４重量％に希釈して液晶配向剤とした。得られた液晶配向剤を用いて、実施例１と同様に液晶表示素子を作製した。
【０１５６】
［比較例１］
合成例４で合成した濃度６重量％のポリアミック酸溶液（ＰＡ４）を、ＮＭＰ／ＢＣ＝１／１（重量比）の混合溶剤を加えて全体を４重量％に希釈して液晶配向剤とした。得られた液晶配向剤を用いて、実施例１と同様に液晶表示素子を作製した。
【０１５７】
［比較例２］
合成例５で合成した濃度６重量％のポリアミック酸溶液（ＰＡ５）を、ＮＭＰ／ＢＣ＝１／１（重量比）の混合溶剤を加えて全体を４重量％に希釈して液晶配向剤とした。得られた液晶配向剤を用いて、実施例１と同様に液晶表示素子を作製した。
【０１５８】
［比較例３］
合成例６で合成した濃度６重量％のポリアミック酸溶液（ＰＡ６）を、ＮＭＰ／ＢＣ＝１／１（重量比）の混合溶剤を加えて全体を４重量％に希釈して液晶配向剤とした。得られた液晶配向剤を用いて、実施例１と同様に液晶表示素子を作製した。
【０１５９】
［比較例４］
合成例７で合成した濃度６重量％のポリアミック酸溶液（ＰＡ７）を、ＮＭＰ／ＢＣ＝１／１（重量比）の混合溶剤を加えて全体を４重量％に希釈して液晶配向剤とした。得られた液晶配向剤を用いて、実施例１と同様に液晶表示素子を作製した。
【０１６０】
＜３．電気特性の評価＞
実施例１〜３、比較例１〜４で作製した液晶表示素子について、電圧保持率の測定と長期信頼性の測定を以下のようにして行った。
【０１６１】
１）電圧保持率の測定
東陽テクニカ製液晶物性評価装置６２５４型を用いて電圧保持率の測定を行った。測定条件は、ゲート幅：６０μs、周波数：３Ｈｚ、波高：±１Ｖであり、測定温度は６０℃とした。この値が高いほど電気特性は良好であると言える。結果を表２に示す。
【０１６２】
２）電圧保持率の保持特性の測定
作製した液晶表示素子について、経時的に電圧保持率［％］を求め、その保持特性を評価した。保持特性の試験方法には、温度１００℃の雰囲気中に液晶表示素子を放置し、途中経時的に取り出し電圧保持率［％］を測定する方法を採用した。電圧保持率の減少が小さいほど（例えば、下記の式による減少率が１０％未満）電圧保持率の保持特性が良好であると言え、また電気特性の長期信頼性が良好であると言える。
減少率（％）＝（初期（０時間）の電圧保持率−５００時間後の電圧保持率）／初期の電圧保持率×１００
３００時間後および５００時間後のデータを表２に示す。
【０１６３】
＜表２＞
2010106091.tif 000188
【０１６４】
表２に示されたように、ジアミン（Ｎ）を含む原料ジアミンを用いてポリアミック酸を製造するとき、このポリマーを含有する液晶配向剤を用いて液晶配向膜とした液晶表示素子では、電圧保持率の経時的減少を抑制する効果が顕著に改善された。
【手続補正書】
【提出日】平成21年5月27日(2009.5.27)
【手続補正１】
【補正対象書類名】明細書
【補正対象項目名】００１９
【補正方法】変更
【補正の内容】
【００１９】
［８］  側鎖基を持たないジアミンが式（IV−１）、式（IV−２）、式（IV−１５）〜式（IV−１７）、式（Ｖ−１）〜式（Ｖ−１２）、式（Ｖ−３３）、式（Ｖ−３５）〜式（Ｖ−３７）、式（VI−７）、式（VII−２）および式（XV−１）で表されるジアミンの少なくとも１つである、［７］項に記載の液晶配向剤。
2010106091.tif 000251
2010106091.tif 000252
2010106091.tif 000253
2010106091.tif 000254
2010106091.tif 000255
2010106091.tif 000256
2010106091.tif 000257

2010106091.tif 000258
2010106091.tif 000259
【手続補正２】
【補正対象書類名】明細書
【補正対象項目名】００２２
【補正方法】変更
【補正の内容】
【００２２】
［１１］  式（Ｎ）で表されるジアミンが式（Ｎ−１）〜式（Ｎ−５）、式（Ｎ−７）、式（Ｎ−８）、式（Ｎ−１３）、式（Ｎ−１５）または式（Ｎ−１６）で表されるジアミンであり、側鎖基を有するジアミンが式（VIII−２）、式（VIII−４）〜式（VIII−６）、式（XII−２）、式（XII−４）または式（XII−６）で表されるジアミンであり、そして側鎖基を持たないジアミンが式（IV−１）、式（IV−２）、式（IV−１５）〜式（IV−１７）、式（Ｖ−１）〜式（Ｖ−１２）、式（Ｖ−３３）、式（Ｖ−３５）〜式（Ｖ−３７）、式（VI−７）、式（VII−２）または式（XV−１）で表されるジアミンである、［９］項または［１０］項に記載の液晶配向剤。
2010106091.tif 000260
（これらの式において、Ｍｅはメチルを意味する。）
2010106091.tif 000261
2010106091.tif 000262
2010106091.tif 000263
2010106091.tif 000264
2010106091.tif 000265
（これらの式において、Ｒ２３、Ｒ２９およびＲ３０はそれぞれ炭素数１〜３０のアルキルまたは炭素数１〜３０のアルコキシである。）
2010106091.tif 000266
2010106091.tif 000267
2010106091.tif 000268
2010106091.tif 000269
2010106091.tif 000270
2010106091.tif 000271
2010106091.tif 000272

2010106091.tif 000273
2010106091.tif 000274
【手続補正３】
【補正対象書類名】明細書
【補正対象項目名】００７６
【補正方法】変更
【補正の内容】
【００７６】
ジアミン（IV）の具体例を次に示す。
2010106091.tif 000275

2010106091.tif 000276

2010106091.tif 000277
2010106091.tif 000278
2010106091.tif 000279
【手続補正４】
【補正対象書類名】明細書
【補正対象項目名】００７９
【補正方法】変更
【補正の内容】
【００７９】
2010106091.tif 000280

2010106091.tif 000281
2010106091.tif 000282
2010106091.tif 000283

2010106091.tif 000284
【手続補正５】
【補正対象書類名】明細書
【補正対象項目名】００８０
【補正方法】変更
【補正の内容】
【００８０】
ジアミン（VI）の具体例を次に示す。
2010106091.tif 000285
2010106091.tif 000286
2010106091.tif 000287

2010106091.tif 000288
【手続補正６】
【補正対象書類名】特許請求の範囲
【補正対象項目名】請求項８
【補正方法】変更
【補正の内容】
【請求項８】
側鎖基を持たないジアミンが式（IV−１）、式（IV−２）、式（IV−１５）〜式（IV−１７）、式（Ｖ−１）〜式（Ｖ−１２）、式（Ｖ−３３）、式（Ｖ−３５）〜式（Ｖ−３７）、式（VI−７）、式（VII−２）および式（XV−１）で表されるジアミンの少なくとも１つである、請求項７に記載の液晶配向剤。
2010106091.tif 000289
2010106091.tif 000290
2010106091.tif 000291
2010106091.tif 000292
2010106091.tif 000293
2010106091.tif 000294
2010106091.tif 000295

2010106091.tif 000296
2010106091.tif 000297
【手続補正７】
【補正対象書類名】特許請求の範囲
【補正対象項目名】請求項１１
【補正方法】変更
【補正の内容】
【請求項１１】
式（Ｎ）で表されるジアミンが式（Ｎ−１）〜式（Ｎ−５）、式（Ｎ−７）、式（Ｎ−８）、式（Ｎ−１３）、式（Ｎ−１５）または式（Ｎ−１６）で表されるジアミンであり、側鎖基を有するジアミンが式（VIII−２）、式（VIII−４）〜式（VIII−６）、式（XII−２）、式（XII−４）または式（XII−６）で表されるジアミンであり、そして側鎖基を持たないジアミンが式（IV−１）、式（IV−２）、式（IV−１５）〜式（IV−１７）、式（Ｖ−１）〜式（Ｖ−１２）、式（Ｖ−３３）、式（Ｖ−３５）〜式（Ｖ−３７）、式（VI−７）、式（VII−２）または式（XV−１）で表されるジアミンである、請求項９または１０に記載の液晶配向剤。
2010106091.tif 000298
（これらの式において、Ｍｅはメチルを意味する。）
2010106091.tif 000299
2010106091.tif 000300
2010106091.tif 000301
2010106091.tif 000302
2010106091.tif 000303
（これらの式において、Ｒ２３、Ｒ２９およびＲ３０はそれぞれ炭素数１〜３０のアルキルまたは炭素数１〜３０のアルコキシである。）
2010106091.tif 000304
2010106091.tif 000305
2010106091.tif 000306
2010106091.tif 000307
2010106091.tif 000308
2010106091.tif 000309
2010106091.tif 000310

2010106091.tif 000311
2010106091.tif 000312